(57)【要約】  透明支持体（１０）、透明支持体（１０）の上に形成されかつガラスを含む散乱層（１１）、及び散乱層（１１）の上に形成された透明電極（１２）を含む、有機発光デバイスのための半透明導電性基板（１）が開示される。前記ガラスは、透過される光の少なくとも一つの波長に対して第一屈折率を有するベース材料（１１０）、及びベース材料（１１０）に分散されかつベース材料の第一屈折率とは異なる第二屈折率を有する複数の散乱材料（１１１）を有する。前記電極（１２）は、少なくとも一つの金属導電性層（１２２）、及び前記電極を通る光透過を改良するための特性を有する少なくとも一つの被覆（１２０）を含み、前記被覆（１２０）は、光透過を改良するための少なくとも一つの層（１２０１）を含み、金属導電性層（１２２）と、前記電極（１２）が付着される散乱層（１１）との間に位置される。【選択図】図１
2013539158.tif 000002
【特許請求の範囲】
【請求項１】
以下のものを含む、有機発光デバイスのための半透明導電性基板（１）：
−  透明支持体（１０）；
−  透明支持体（１０）の上に形成されかつガラスを含む散乱層（１１）、但し前記ガラスは、透過される光の少なくとも一つの波長に対して第一屈折率を有するベース材料（１１０）、及びベース材料（１１０）に分散されかつベース材料の第一屈折率とは異なる第二屈折率を有する複数の散乱材料（１１１）を有する；
−  散乱層（１１）の上に形成された透明電極（１２）、但し前記電極（１２）は、少なくとも一つの金属導電性層（１２２）、及び前記電極を通る光透過を改良するための特性を有する少なくとも一つの被覆（１２０）を含み、前記被覆（１２０）は、光透過を改良するための少なくとも一つの層（１２０１）を含み、金属導電性層（１２２）と、前記電極（１２）が付着される散乱層（１１）との間に位置される。
【請求項２】
散乱層（１１）の散乱材料（１１１）が、細孔、沈殿結晶、ベース材料（１１０）とは異なる化学組成を有する材料粒子、相分離ガラス、又はそれらの少なくとも二つからの混合物から選択されることを特徴とする請求項１に記載の半透明導電性基板（１）。
【請求項３】
材料粒子が、結晶粒子、非晶質粒子、又はそれらの少なくとも一つの混合物から選択されることを特徴とする請求項２に記載の半透明導電性基板（１）。
【請求項４】
散乱層における散乱材料の分布が、散乱層（１１）の内側から前記散乱層（１１）が付着される透明支持体（１０）とは反対の散乱層の面に向かって減少することを特徴とする請求項１〜３のいずれかに記載の半透明導電性基板（１）。
【請求項５】
散乱層が、第一層部分、及び第一層部分上に形成された第二層部分を含み、前記第二層部分が第一層部分より薄く、第一層部分が第二層部分よりずっと多い散乱材料を有することを特徴とする請求項１〜４のいずれかに記載の半透明導電性基板（１）。
【請求項６】
透明電極が散乱層の上に形成され、前記電極が、単一の金属導電性層、及び前記電極を通る光透過を改良するための特性を有する少なくとも一つの被覆（１２０）を含み、前記被覆（１２０）が、少なくとも３．０ｎｍより大きくかつ多くとも２００ｎｍに等しいか又はそれより小さい幾何学的厚さを有し、前記被覆が、光透過を改良するための少なくとも一つの層（１２０）を含み、かつ金属導電性層（１２２）と、前記電極が付着される散乱層（１１）との間に位置され、光透過を改良するための特性を有する被覆（１２０）の光学的厚さＴＤ１及び金属導電性層（１２２）の幾何学的厚さＴＭＥが、以下の式によって関係づけられることを特徴とする請求項１〜５のいずれかに記載の半透明導電性基板（１）：
2013539158.tif 000022
式中、ＴＭＥ＿Ｏ，Ｂ及びＴＤ１＿Ｏは定数であり、ＴＭＥ＿Ｏは１０．０〜２５．０ｎｍの範囲の値を有し、Ｂは、１０．０〜１６．５ｎｍの範囲の値を有し、ＴＤ１＿Ｏは、２３．９＊ｎＤ１〜２８．３＊ｎＤ１ｎｍの範囲の値を有し、ｎＤ１は、５５０ｎｍの波長における光透過を改良するための被覆の屈折率を表わし、ｎｓｕｐｐｏｒｔは、５５０ｎｍの波長における透明支持体の屈折率を表わす。
【請求項７】
透明電極が散乱層の上に形成され、前記電極が、単一の金属導電性層、及び前記電極を通る光透過を改良するための特性を有する少なくとも一つの被覆（１２０）を含み、前記被覆（１２０）が、少なくとも３．０ｎｍより大きくかつ多くとも２００ｎｍに等しいか又はそれより小さい幾何学的厚さを有し、前記被覆が、光透過を改良するための少なくとも一つの層（１２０）を含み、かつ金属導電性層（１２２）と、前記電極が付着される散乱層（１１）との間に位置され、光透過を改良するための特性を有する被覆（１２０）の光学的厚さＴＤ１及び金属導電性層（１２２）の幾何学的厚さＴＭＥが、以下の式によって関係づけられることを特徴とする請求項１〜５のいずれかに記載の半透明導電性基板（１）：
2013539158.tif 000023
式中、ＴＭＥ＿Ｏ，Ｂ及びＴＤ１＿Ｏは定数であり、ＴＭＥ＿Ｏは１０．０〜２５．０ｎｍの範囲の値を有し、Ｂは、１０．０〜１６．５ｎｍの範囲の値を有し、ＴＤ１＿Ｏは、２３．９＊ｎＤ１〜２８．３＊ｎＤ１ｎｍの範囲の値を有し、ｎＤ１は、５５０ｎｍの波長における光透過を改良するための被覆の屈折率を表わし、ｎＳＳは、５５０ｎｍの波長における支持体及び散乱層を含む積重ね構造の屈折率を表わす、
2013539158.tif 000024
式中、ｎｓｕｐｐｏｒｔは、５５０ｎｍの波長における透明支持体（１０）の屈折率を表わし、ｎｓｃａｔｔｅｒｉｎｇｌａｙｅｒは、５５０ｎｍの波長における散乱層（１１）の屈折率を表わし、Ｉｓｕｐｐｏｒｔは、支持体（１０）の幾何学的厚さを表わし、Ｉｓｃａｔｔｅｒｉｎｇｌａｙｅｒは、散乱層（１１）の幾何学的厚さを表わす。
【請求項８】
電極（１２）の光透過を改良するための被覆（１２０）が、少なくとも一つの追加の結晶層（１２０２）を含み、散乱層（１１）に対して、前記結晶層（１２０２）が、前記被覆（１２０）を形成する積重ね構造から最も遠い層であることを特徴とする請求項１〜７のいずれかに記載の半透明導電性基板（１）。
【請求項９】
結晶層（１２０２）の幾何学的厚さが、光透過を改良するための被覆（１２０）の全幾何学的厚さの少なくとも７％に等しいことを特徴とする請求項８に記載の半透明導電性基板（１）。
【請求項１０】
光透過を改良するための被覆（１２０）が、少なくとも一つの追加のバリヤー層（１２００）を含み、散乱層（１１）に対して、前記バリヤー層（１２００）が、前記被覆（１２０）を形成する積重ね構造に最も近い層であることを特徴とする請求項１〜９のいずれかに記載の半透明導電性基板（１）。
【請求項１１】
電極（１２）が、表面電気特性を均一化するための薄層（１２４）を含み、散乱層（１１）に対して、薄層（１２４）が、前記電極（１２）を形成する多層積重ね構造の上に位置されることを特徴とする請求項１〜１０のいずれかに記載の半透明導電性基板（１）。
【請求項１２】
電極（１２）が、金属導電性層（１２２）と均一化薄層（１２４）との間に位置される少なくとも一つの追加の挿入層（１２３）を含むことを特徴とする請求項１〜１１のいずれかに記載の半透明導電性基板（１）。
【請求項１３】
挿入層（１２３）の幾何学的厚さ（Ｅｉｎ）が、そのオーム厚さが多くとも１０１２オームに等しいようなものであり、オーム厚さが、挿入層を形成する材料の抵抗（・）とこの同じ層の幾何学的厚さ（ｌ）との比に等しく、挿入層の幾何学的厚さがさらに、有機発光デバイスの第一有機層の幾何学的厚さ（Ｅｏｒｇ）に、式Ｅｏｒｇ＝Ａ−Ｅｉｎによって関係づけられ、用語「第一有機層」が、挿入層と有機発光層の間に配置された全ての有機層を意味し、Ａが、５．０〜７５．０ｎｍ、好ましくは２０．０〜６０．０ｎｍ、より好ましくは３０．０〜４５．０ｎｍの範囲の値を有する定数であることを特徴とする請求項１２に記載の半透明導電性基板（１）。
【請求項１４】
挿入層（１２３）の幾何学的厚さ（Ｅｉｎ）が、そのオーム厚さが多くとも１０１２オームに等しいようなものであり、オーム厚さが、挿入層を形成する材料の抵抗（・）とこの同じ層の幾何学的厚さ（ｌ）との比に等しく、挿入層の幾何学的厚さがさらに、有機発光デバイスの第一有機層の幾何学的厚さ（Ｅｏｒｇ）に、式Ｅｏｒｇ＝Ｃ−Ｅｉｎによって関係づけられ、用語「第一有機層」が、挿入層と有機発光層の間に配置された全ての有機層を意味し、Ｃが、１５０．０〜２５０．０ｎｍ、好ましくは１６０．０〜２２５．０ｎｍ、より好ましくは７５．０〜２０５．０ｎｍの範囲の値を有する定数であることを特徴とする請求項１２に記載の半透明導電性基板（１）。
【請求項１５】
金属導電性層（１２２）が、その面の少なくとも一方の上に少なくとも一つの犠牲層（１２１ａ及び／又は１２１ｂ）を含むことを特徴とする請求項１〜１４のいずれかに記載の半透明導電性基板（１）。
【請求項１６】
電極（１２）が付着される散乱層（１１）及び支持体（１０）を含む積重ね構造が、散乱層（１１）が付着される面とは反対の面の上に少なくとも一つの機能性被覆（９）を含むことを特徴とする請求項〜１５のいずれかに記載の半透明導電性基板（１）。
【請求項１７】
請求項１〜１６のいずれかに記載の少なくとも一つの半透明導電性基板（１）を含む有機発光デバイス。
【請求項１８】
準白色光を放出する請求項１７に記載の有機発光デバイス。
【請求項１９】
以下の工程を含む、請求項１〜１５のいずれかに記載の半透明導電性基板（１）の製造のための方法：
−  支持体（１０）の上に散乱層（１１）を付着すること；
−  散乱層（１１）の上に、光透過を改良するための特性を有する被覆（１２０）を付着すること；及び
−  金属導電性層（１２２）を付着し、その直後に有機発光デバイスを形成する異なる機能性要素を付着すること。
【請求項２０】
以下の工程を含む、請求項１１に記載の半透明導電性基板（１）の製造のための方法：
−支持体（１０）の上に散乱層（１１）を付着すること；
−散乱層（１１）の上に、電極（１２）を通る光透過を改良するための特性を有する被覆（１２０）、金属導電性層（１２２）、犠牲層（１２１ｂ）、挿入層（１２３）を付着すること；及び
−均一化層（１２４）を付着し、その直後に有機発光デバイスを形成する異なる機能性要素を付着すること。
【発明の詳細な説明】
【技術分野】
【０００１】
本発明は、有機発光デバイス（ＯＬＥＤ）のための半透明導電性基板、前記半透明導電性基板を製造するための方法、前記半透明導電性基板を含む有機発光デバイス、及び前記有機発光デバイスを製造するための方法に関する。
【背景技術】
【０００２】
有機発光デバイス（ＯＬＥＤ）は、電極間に置かれる有機層を少なくとも含み、電極間に電圧が付与されて空孔及び電子を注入し、それは有機層において再結合され、それによって励起状態から低エネルギー状態への移行中に発光分子によって光が放出される。有機発光デバイスは、照明ディスプレイ、バックライト、及び照明用途のために使用される。
【０００３】
支持体から出発して、ＯＬＥＤは、底面発光、表面発光、及び透明ＯＬＥＤの三つのカテゴリーに分類される。底面発光ＯＬＥＤは透明又は半透明底面電極を使用し、光は透明支持体を通って放出される。表面発光ＯＬＥＤは透明又は半透明表面電極を使用し、それを通って光が放出される。換言すれば、光は支持体を通って放出される。最後に、透明ＯＬＥＤ（Ｔ−ＯＬＥＤ）は装置の両側上に透明又は半透明電極を使用し、光は表面及び底面電極の両方を通って放出されることができる。本明細書において使用される表現「底面電極」は、支持体に最も近い電極を意味するものとして理解される。
【０００４】
一般に、底面発光ＯＬＥＤは、インジウムをドープされた酸化スズ（ＩＴＯ）から一般に作られる少なくとも一つの透明電極、透明電極を支持するための透明支持体、及び一般にカルシウム、銀又はアルミニウムから作られる反射対電極を含む。透明支持体は、例えばガラス、セラミックガラス、又はポリマーフィルムから作られる。ＯＬＥＤの異なる構成の屈折率は、発光デバイスの有機層に対して１．６〜１．８、ＩＴＯ層に対して１．６〜２．０、支持基板に対して１．４〜１．６、及び外側の空気に対して１．０である。
【０００５】
有機発光デバイスは、良好な内部光効率を伴なって製造される。この効率は、内部量子効率（ＩＱＥ）に関して表示される。内部量子効率は、得られた光子の数の間の比を注入された電子の数によって割ったものを表わす。それは、既知の有機発光デバイスにおいて８５％のオーダー、さらには１００％近くである。しかしながら、これらのデバイスの効率は、界面を規定する層を構成する材料の屈折率間の差による界面反射現象と関連した損失によって明らかに制限される。反射（Ｒ）の結果としての損失は界面で起こり、外部量子効率（ＥＱＥ）の減少を起こす。外部量子効率は、内部量子効率マイナス反射による損失に等しい。全てのこれらの組み合わされた損失の結果として、外部量子効率は、一般に内部量子効率の２０％〜２５％の範囲にあることが一般に許容される。
【０００６】
インジウムをドープされた酸化スズ（ＩＴＯ）は、透明電極を形成するために最も広く使用される材料である。しかしながら、その使用は、不幸にも幾つかの問題を起こす。実際、インジウム資源は限定され、それは短期間でこれらのデバイスのための製造コストの避けられない増加に導くだろう。さらに、ＩＴＯの制限された抵抗のため、十分に導電性の電極を得るために厚い層を使用することが不可欠である（即ち、約５Ω／□の抵抗を有するＩＴＯ層は、電極の吸収が増加されるような厚さを要求する）。さらに、厚いＩＴＯは一般により結晶性であり、表面の微視的な粗さの増加を起こし、それは次に有機発光デバイス内での使用のために時折研磨されなければならない。ディスプレイ用途に対して、かかるＩＴＯ材料は十分に導電性を持ってもよい。なぜならば画素サイズは小さく、一般的には１ｍｍ又はそれより小さいオーダーであるからである。しかしながら、かかる透明ＩＴＯ電極の導電性は、照明パネルのようにずっと大きい発光面積を要求する用途に対しては不十分でありうる。さらに、有機発光デバイスに存在するインジウムは、これらのデバイスの有機部分中に拡散する傾向を持ち、それはこれらのデバイスの機能及び操作寿命の低下をもたらす。
【０００７】
これらの問題を解決するために、様々な電極構造が提案されている。文献ＷＯ２００８／０２９０６０Ａ２は、透明基板、特に透明ガラス基板を開示し、それは、金属導電性層を含む複雑な積重ね構造を持つ多層電極を有し、またバリヤー層と反射防止層の特性を組み合わせたベース層を有する。このタイプの電極は、ＩＴＯの電極に少なくとも等しい低い抵抗及び透明性を持つ層が得られることを可能にし、これらの電極は、発光パネルのような大きな表面の光源の分野において有利に使用されることができる。さらに、これらの電極は、それらの製造に使用されるインジウムの量を減少又はさらには完全に抑制することを可能にする。しかしながら、バリヤー層の形の反射防止層が使用されるが、文献ＷＯ２００８／０２９０６０Ａ２において提案される解決策は、内部反射現象と関連した損失を制限するＯＬＥＤによって放出される光の量を最適化することを全く求めようとしていない。さらに、視野角に依存するＯＬＥＤによって放出される光の色変化もまた、観察される。
【発明の概要】
【発明が解決しようとする課題】
【０００８】
本発明の目的は、従来技術の欠点を克服することである。
【０００９】
より正確には、本発明による目的は、少なくとも一つの実施形態では、基板を通る順方向で透過される光の量の増加（即ち、単色放射線の場合に組み込まれるＯＬＥＤによって放出される光の量の増加）が得られることを可能にするＯＬＥＤのための半透明導電性基板を提供することである。用語「単色」は、この光が単色そのものでなくても単一色（例えば、赤、緑、青、白．．．）が目によって知覚されることを意味するものとして理解される。換言すれば、単色放射線は、波長範囲をカバーしかつ単一波長ではない放射線を示す。さらに、前記半透明導電性基板は、製造することが容易でなければならない。
【００１０】
本発明の目的は、少なくとも一つの実施形態では、半透明導電性基板に含まれる透明電極を作成するために使用されるインジウム、酸化インジウム、又はそれらの混合物に基づいた材料の量を減少すること、さらには抑制することを可能にするＯＬＥＤのための半透明導電性基板を提供することである。
【００１１】
本発明の別の目的は、少なくとも一つの実施形態において、半透明導電性基板を組み込むＯＬＥＤによって放出される光の色角度依存性の減少を可能にする半透明導電性基板を提供することである。
【課題を解決するための手段】
【００１２】
本発明は、以下のものを含む、有機発光デバイスのための半透明導電性基板に向けられている：
−  透明支持体；
−  透明支持体の上に形成されかつガラスを含む散乱層、但し前記ガラスは、透過される光の少なくとも一つの波長に対して第一屈折率を有するベース材料、及びベース材料に分散されかつベース材料の第一屈折率とは異なる第二屈折率を有する複数の散乱材料を有する；
−  散乱層の上に形成された透明電極、但し前記電極は、少なくとも一つの金属導電性層、好ましくは単一の金属導電性層及び前記電極を通る光透過を改良するための特性を有する少なくとも一つの被覆を含み、前記被覆は、少なくとも３．０ｎｍより大きく、多くとも２００ｎｍに等しいか又はそれより小さい幾何学的厚さを有する。
【００１３】
本発明による基板によって与えられる利点は、それが、一方では単色放射線においてそれを組み込むＯＬＥＤによって順方向で放出される光の量の増加、及び他方では観察角度に依存するＯＬＥＤによって放出される光の色変動の減少を可能にすることである。さらに、白色光を放出する有機発光デバイスの場合において、本発明による基板は、白色光を放出するＯＬＥＤの有機部分を形成するいかなる既知のタイプの層状積重ね構造とともに使用されることができる。
【００１４】
本発明の半透明導電性基板は透明支持体を含む。支持体は、それが可視光範囲において多くとも５０％、さらには多くとも３０％、好ましくは多くとも２０％、より好ましくは多くとも１０％の光吸収を示すときに透明であると考えられるだろう。特定の実施形態では、本発明による半透明導電性基板は、５５０ｎｍの波長で少なくとも１．２に等しい、好ましくは少なくとも１．４に等しい、より好ましくは少なくとも１．５に等しい屈折率を有する透明導電性支持体を含む。
【００１５】
用語「支持体」はまた、支持体それ自体だけでなく、支持体並びに支持体の屈折率ｎｓｕｐｐｏｒｔに近い屈折率ｎｍａｔｅｒｉａｌを有する材料（換言すれば、｜ｎｓｕｐｐｏｒｔ−ｎｍａｔｅｒｉａｌ｜≦０．１。｜ｎｓｕｐｐｏｒｔ−ｎｍａｔｅｒｉａｌ｜は屈折率間の差の絶対値を表わす）の少なくとも一つの層を含むいかなる構造も意味するものとして理解される。ソーダ石灰シリカガラス支持体の上に付着された酸化ケイ素層は、一例として挙げることができる。この層は、他の層が付着される前に老化に対してガラス表面を保護するために使用される。
【００１６】
支持体の機能は、電極を支持及び／又は保護することである。支持体は、ガラス、硬質プラスチック材料（例えば、有機ガラス、ポリカーボネート）又は可撓性ポリマーフィルム（例えばポリ塩化ビニル（ＰＶＣ）、ポリエチレンテレフタレート（ＰＥＴ）、ポリプロピレン（ＰＰ）、ポリテトラフルオロエチレン（ＰＴＦＥ）から作られることができる。支持体は硬質であることが好ましい。
【００１７】
もし支持体がポリマーフィルムであるなら、これは高い屈折率を有することが好ましく、そこでは支持体の屈折率（ｎｓｕｐｐｏｒｔ）は、少なくとも１．４に等しい、好ましくは少なくとも１．５に等しい、より好ましくは少なくとも１．６に等しい値を有する。ｎｓｕｐｐｏｒｔは、５５０ｎｍの波長における支持体の屈折率を表わす。高い屈折率を有する支持体を使用することによって与えられる利点は、それが放出された光の量を同じ基板構造で増加することを可能にすることである。
【００１８】
もし支持体がガラス、例えばガラスのシートから作られるなら、これは少なくとも０．１ｍｍの幾何学的厚さを有することが好ましい。用語「幾何学的厚さ」は、平均幾何学的厚さを意味するものとして理解される。ガラスは無機又は有機である。無機ガラスが好ましい。これらのうち、透明又はバルク又は表面着色のソーダ石灰シリカガラスが好ましい。より好ましくは、これらは超透明ソーダ石灰シリカガラスである。超透明という用語は、Ｆｅ２Ｏ３として表わされる全Ｆｅをガラスの多くとも０．０２０重量％、好ましくは０．０１５重量％より多く含有するガラスを示す。その低い多孔性のため、ガラスは、本発明による半透明導電性基板を含むＯＬＥＤのいかなる形の汚染に対しても最良の保護を確実にする利点を有する。高い屈折率を有するガラスが好ましく、ガラスの屈折率は、少なくとも１．４に等しい、好ましくは少なくとも１．５に等しい、より好ましくは少なくとも１．６に等しい、最も好ましくは少なくとも１．７に等しい値を有する。それでもなお、コストの理由のため、ガラスの屈折率ｎｓｕｐｐｏｒｔは、１．４〜１．６の範囲の値を有することが好ましい。より好ましくは、ガラスの屈折率は約１．５の値を有する。ｎｓｕｐｐｏｒｔは、５５０ｎｍの波長における支持体の屈折率を表わす。有利には、ガラス支持体は、散乱層が付着されるガラスの面の上に少なくとも一つのバリヤー層を含む。この層は、特に、例えばソーダ石灰シリカガラスから作られた支持体から来るアルカリ性物質の移行によるいかなる汚染からも電極を保護することを可能にし、従って電極の耐用年数を延ばすことを可能にする。バリヤー層は、次のものから選択される少なくとも一種の化合物を含む：酸化ケイ素、酸化アルミニウム、酸化チタン、亜鉛−スズの混合酸化物、亜鉛−アルミニウムの混合酸化物、窒化ケイ素、窒化アルミニウム、窒化チタン、酸窒化ケイ素、酸窒化アルミニウム。
【００１９】
本発明の基板は散乱層を含み、前記散乱層は、透明支持体の上に形成され、透過される光の少なくとも一つの波長に対して第一屈折率を有するベース材料と、ベース材料に分散されかつベース材料の第一屈折率とは異なる第二屈折率を有する複数の散乱材料とを含むガラスを含む。
【００２０】
散乱層は、被覆のような方法によってガラス基板上にガラス粉末を付着し、それを所望の温度で燃焼することによって形成される。前記散乱層は、第一屈折率を有するベース材料と、上述のベース材料に分散されかつ上述のベース材料の第一屈折率とは異なる第二屈折率を有する複数の散乱材料とを有する。散乱層として、主表面を被覆されかつ高い光透過率を有する材料（ベース材料）を使用してもよい。ベース材料として、ガラス、結晶ガラス、半透明樹脂又は半透明セラミックを使用してもよい。ガラスのための材料として、ソーダ石灰ガラス、ホウケイ酸ガラス、無アルカリガラス、低アルカリガラス又は石英ガラスのような無機ガラスを使用してもよい。なお、複数の散乱材料がベース材料の内側に形成される。一実施形態では、半透明導電性基板は、散乱材料が、細孔、沈殿結晶、ベース材料とは異なる化学組成を有する材料粒子、相分離ガラス、又はそれらの少なくとも二つからの混合物から選択されるようなものである。散乱材料は、沈殿結晶、ベース材料とは異なる化学組成を有する材料粒子、相分離ガラス、又はそれらの少なくとも二つからの混合物から選択されることが好ましい。散乱材料は相分離ガラスから選択されることが最も好ましい。散乱材料としてここで使用される材料粒子は小さい固体材料を意味する。一実施形態では、半透明導電性基板は、散乱材料として使用される材料粒子が結晶粒子、非晶質粒子又はそれらの少なくとも一つの混合物から選択されるようなものである。散乱材料として使用される材料粒子は同じ又は異なる化学組成を有してもよく、好ましくは粒子は同じ化学組成を有する。粒子を構成する材料は、セラミック材料から構成されることが好ましい。セラミックは、酸化セラミック（ＴｉＯ２，ＺｒＯ２，ＳｎＯ２，ＺｎＯ２，ＳｉＯ２，Ｓｂ２Ｏ３，Ａｌ２Ｏ３，ＺｒＳｉＯ４、好ましくはＴｉＯ２，ＺｒＯ２，Ａｌ２Ｏ３，ＳｉＯ２）、セラミック非酸化物（炭化物、ホウ化物、窒化物、ケイ化物）又は複合セラミック（酸化物及び非酸化物セラミックの組み合わせ）から選択される。粒子は充填剤の形である（即ち、コロイド粒子、凝集体、クラスタ、．．．）。散乱材料として粒子を使用する場合には、散乱層を二つの層によって作ることが望ましい。この場合において、粒子は上部層の散乱層に存在しないことが望ましい。さらに、細孔は、ベース材料内に捕捉される空気又はガス材料を意味する。さらに、相分離ガラスは、二種以上のガラス相から構成されるガラスを意味する。なお、散乱材料が細孔材料であるとき、散乱材料のサイズは空隙の直径を示す。
【００２１】
一実施形態では、本発明による半透明導電性基板は、散乱層における散乱材料の分布が、散乱層の内側から前記散乱層が付着される透明支持体とは反対の散乱層の面に向かって減少するようなものである。さらに、ＯＬＥＤ要素の電極内短絡を防止するために、散乱層の主表面は平滑であることが要求される。その目的のため、散乱材料が散乱層の主表面から突出することは好ましくない。また、散乱材料が散乱層の主表面から突出することを防止するためには、散乱材料が散乱層の主表面（換言すれば、前記散乱層が付着される透明支持体とは反対の散乱層の面）から１．０μｍ、好ましくは０．５μｍ、最も好ましくは０．２μｍ以内に存在させないことが好ましい。
【００２２】
一実施形態では、散乱層は単一層に限定されず、二つ以上の層であってもよい。散乱層が第一層部分と、第一層部分の上に形成された第二層部分とを含む場合には、前記第二層部分は第一層部分より厚く、第一層部分が第二層部分よりずっと多く散乱材料を有することが好ましい。特に、もし固体材料が散乱材料として使用されるなら、第二層部分が第一と第二層部分の間の界面を除いて散乱材料を持たないことがより好ましい。散乱層の表面上の固体材料の存在のため、短絡を起こす可能性を持つ。
【００２３】
散乱層の表面は、突起を有する曲面を持つ。その場合、突起平均周期Ｒ・ａは少なくとも１０μｍである。突起（粗さ）平均のサイズは０．０１μｍ〜５μｍの範囲内である。Ｒ・ａが１０μｍより大きく、Ｒａ／Ｒ・ａが１．０×１０−５〜１．０×１０−１の範囲内であることが好ましく、陽極電極の鏡機能を低下させる。Ｒ・ａが５０μｍより大きく、Ｒａ／Ｒ・ａが１．０×１０−４〜３．０×１０−２の範囲内であることがより好ましい。ここで使用されるＲａ及びＲ・ａは、短波長カットオフ値を２５μｍとして、長波長カットオフ値を２．５ｍｍとしてとって、ＩＳＯ  ４２８７：１９９７（ＪＩＳ  Ｂ０６０１：２００１）に基づいて計算された値を意味する。
【００２４】
散乱材料及びベース材料の両方の屈折率が高くなってもよいが、屈折率の差の絶対値｜Δｎ｜は、散乱層の放出スペクトル範囲における少なくとも一つの部分に対して、０．２以上（即ち｜Δｎ｜≧０．２）であることが好ましい。十分な散乱特性を改良するために、屈折率の差の絶対値｜Δｎ｜は、放出スペクトル範囲の全領域（４３０ｎｍ〜６５０ｎｍ）又は可視光の波長範囲の全領域（３６０ｎｍ〜８３０ｎｍ）にわたって０．２以上（即ち｜Δｎ｜≧０．２）であることがより好ましい。散乱層の幾何学的厚さは、２μｍ〜１００μｍ、好ましくは１０μｍ〜６０μｍの範囲である。
【００２５】
通常、散乱層の屈折率は、ＩＴＯのような透明導電性酸化物に基づいた透明電極材料の屈折率に等しいか又はそれより高くなければならない。屈折率が低いとき、全反射による損失は、ベース材料と半透明電極材料の間の界面で起こる。ベース材料の屈折率は、散乱層の放出スペクトル範囲において少なくとも一部分（例えば、赤、青、緑など）に対して越えることが要求されるにすぎない。しかしながら、それは、好ましくは放出スペクトル範囲の全領域（４３０ｎｍ〜６５０ｎｍ）にわたって、より好ましくは可視光の波長範囲の全領域（３６０ｎｍ〜８３０ｎｍ）にわたって越える。本発明者は、この条件が多層構造を有する電極で要求されないことを驚くべきことに見い出した。散乱層の屈折率は次のように決定され、散乱層と同じ組成を有するガラスが作られ、前記ガラスの屈折率は、プリズム法を使用するＳｈｉｍａｄｚｕ  Ｄｅｖｉｃｅ  Ｃｏｒｐｏｒａｔｉｏｎ測定装置（販売名ＫＰＲ２０００）を使用して測定される。
【００２６】
最大屈折率差を得るために、上述の高い光透過材料として高い屈折率のガラス、及び散乱材料としてガス材料、即ち細孔を使用する散乱層が望ましい。この場合において、ベース材料の屈折率はできるだけ高いことが望ましく、従って高い屈折率のガラスはベース材料として使用されることが好ましい。高い屈折率のガラスの成分のために、Ｐ２Ｏ５，ＳｉＯ２，Ｂ２Ｏ３，Ｇｅ２Ｏ及びＴｅＯ２から選択される一つ又は二つ又はそれより多い種類の成分をネットワーク形成材として使用することができ、ＴｉＯ２，Ｎｂ２Ｏ５，ＷＯ３，Ｂｉ２Ｏ３，Ｌａ２Ｏ３，Ｇｄ２Ｏ３，Ｙ２Ｏ３，ＺｒＯ２，ＺｎＯ，ＢａＯ，ＰｂＯ及びＳｂ２Ｏ３から選択される一つ又は二つ又はそれより多い種類の成分を高い屈折率成分として使用することができる。さらに、ガラスの特性を調整する意味において、アルカリ酸化物、アルカリ土類酸化物、フッ化物などが、屈折率のために要求される特性を損わない範囲内で使用されることができる。特定のガラスシステムは、Ｂ２Ｏ３−ＺｎＯ−Ｌａ２Ｏ３系、Ｐ２Ｏ５−Ｂ２Ｏ３−Ｒ´２Ｏ−Ｒ´´Ｏ−ＴｉＯ２−Ｎｂ２Ｏ５−ＷＯ３−Ｂｉ２Ｏ３系、ＴｅＯ２−ＺｎＯ系、Ｂ２Ｏ３−Ｂｉ２Ｏ３系、ＳｉＯ２−Ｂｉ２Ｏ３系、ＳｉＯ２−ＺｎＯ系、Ｂ２Ｏ３−ＺｎＯ系、Ｐ２Ｏ５−ＺｎＯ系などを含み、ここでは、Ｒ´はアルカリ金属元素を表わし、Ｒ´´はアルカリ土類金属元素を表わす。なお、上記は例示であり、がラス系は、上述の条件を満足するように構成される限り、これらの例に限定されるものとして解釈されない。
【００２７】
本発明では、散乱層は、１５〜３０ｍｏｌ％のＰ２Ｏ５，５〜２５ｍｏｌ％のＢｉ２Ｏ３，５〜２７ｍｏｌ％のＮｂ２Ｏ３，１０〜３５ｍｏｌ％のＺｎＯ、及びその全量に関して５質量％またはそれより少ないＬｉ２Ｏ，Ｎａ２Ｏ及びＫ２Ｏを含むアルカリ金属を含むガラスを使用する。
【００２８】
Ｐ２Ｏ５は、このガラス系の骨格であるネットワーク形成材であるので本質的な成分であり、ガラス安定化要素である。しかしながら、含有量が低すぎるとき、ガラスの失透が増加してガラスを得ることができないことをもたらす。従って、それは、好ましくは１５ｍｏｌ％以上、より好ましくは１８ｍｏｌ％以上である。他方、含有量が高すぎるとき、屈折率が低下して本発明の目的を達成できないことをもたらす。従って、それは好ましくは３０ｍｏｌ％以下、より好ましくは２８ｍｏｌ％以下である。それゆえ、ガラス中のＰ２Ｏ５の量は、有利には前述の値の二つの範囲内、より有利には１８ｍｏｌ％〜２８ｍｏｌ％の範囲内である。
【００２９】
Ｂｉ２Ｏ３は、屈折率を改良する成分であり、ガラスの安定性を維持しながら相対的に高い量でガラス中に導入されることができる。従って、含有量は５ｍｏｌ％より多く、好ましくは１０ｍｏｌ％より多く、より好ましくは１３ｍｏｌ％より多い。しかしながら、その過剰な導入はかなり着色されたガラスを作る問題を課し、それゆえ透過性を低下する。従って、含有量は２５ｍｏｌ％以下、好ましくは２３ｍｏｌ％以下、より好ましくは２０ｍｏｌ％以下である。それゆえ、ガラス中のＢｉ２Ｏ３の量は、有利には前述の値の二つの範囲内、好ましくは１０ｍｏｌ％〜２３ｍｏｌ％の範囲内、より好ましくは１３ｍｏｌ％〜２０ｍｏｌ％の範囲内である。
【００３０】
Ｎｂ２Ｏ５は、屈折率を改良する本質的な成分であり、また同時に耐候性を増強する効果を持つ。従って、含有量は５ｍｏｌ％以上、好ましくは７ｍｏｌ％以上、より好ましくは１０ｍｏｌ％以上である。他方、含有量が高すぎるとき、失透が増加してガラスを得ることができないことをもたらす。従って、その含有量は２７ｍｏｌ％以下、好ましくは２０ｍｏｌ％以下、より好ましくは１８ｍｏｌ％以下である。それゆえ、ガラス中のＮｂ２Ｏ５の量は、有利には前述の値の二つの範囲内に、好ましくは７ｍｏｌ％〜２０ｍｏｌ％の範囲内、より好ましくは１０ｍｏｌ％〜１８ｍｏｌ％の範囲内にある。
【００３１】
ＺｎＯは、屈折率を改良する成分であり、ガラス転移温度を低下する。従って、含有量は１０ｍｏｌ％以上、好ましくは１６ｍｏｌ％以上、より好ましくは１８ｍｏｌ％以上である。しかしながら、それが過剰に加えられるとき、ガラスの失透が増加して均質なガラスを得ることができなくなることをもたらす。従って、含有量は３５ｍｏｌ％以下、好ましくは３０ｍｏｌ％以下、より好ましくは２７ｍｏｌ％以下である。それゆえ、ガラス中のＺｎＯの量は、有利には前述の値の二つの範囲内、好ましくは１６ｍｏｌ％〜３０ｍｏｌ％の範囲内、より好ましくは１８ｍｏｌ％〜２７ｍｏｌ％の範囲内である。
【００３２】
Ｌｉ２Ｏ，Ｎａ２Ｏ及びＫ２Ｏのようなアルカリ金属酸化物（Ｒ２Ｏ）は、ガラス転移温度を低下する溶融性を改良する効果、及び同時にガラス基板との親和性を高めて接着性を高める効果を有する。この理由のため、混合物はこれらの前記アルカリ金属酸化物の一つ又は二つ又はそれより多い種類を含有することが望ましい。それらが過剰の割合であるとき、ガラスの安定性は損われる。さらに、これらの成分は、屈折率を低下する傾向があり、光導出効率の所望の改良ができないことをもたらす。さらに、低い量のアルカリの使用は、これらのアルカリイオンによるＯＬＥＤの有機部分又は電極の汚染リスクを低減する。それゆえ、アルカリ金属酸化物の全量は、好ましくは５質量％未満、より好ましくは２質量％未満であり、特に好ましくは実質的に含有しない。
【００３３】
ＴｉＯ２は、屈折率を改良する任意成分である。しかしながら、含有量が高すぎるとき、ガラスの着色は増加して散乱層中の損失を増加させ、光導出効率を改良する目的を達成することができないことをもたらす。従って、含有量は好ましくは８ｍｏｌ％までである。
【００３４】
Ｂ２Ｏは、ガラス中に添加される成分としての任意成分であり、それによって失透に対する抵抗性を改良し、熱膨張率を低下する。含有量が高すぎるとき、屈折率が低下する。それゆえ、それは好ましくは１７ｍｏｌ％以下である。
【００３５】
ＷＯ３は、屈折率を改良し、ガラス転移温度を低下して燃焼温度を低下する任意成分である。しかしながら、その過剰な導入は、ガラスの着色をもたらし、光導出効率の低下を起こす。従って、その含有量は好ましくは２０ｍｏｌ％までである。
【００３６】
ＴｅＯ２は、熱膨張の過剰な上昇を抑制しながら、ガラス転移温度を低下する効果を持つ任意成分である。従って、含有量は好ましくは７ｍｏｌ％までである。
【００３７】
ＧｅＯ２は、高い屈折率の効果を有する任意成分である。従って、含有量は好ましくは７ｍｏｌ％までである。
【００３８】
Ｓｂ２Ｏ３は、着色を抑制する効果を有する任意成分である。従って、含有量は好ましくは２ｍｏｌ％までである。
【００３９】
アルカリ土類金属酸化物（ＭｇＯ，ＣａＯ，ＳｒＯ及びＢａＯ）は、ガラスの安定性を改良する成分である。しかしながら、その過剰な導入は、熱膨張率及び屈折率を低下することをもたらす。従って、その全含有量は好ましくは１０ｍｏｌ％までである。
【００４０】
たとえ上述の成分以外の成分であっても、我々は、それが本発明の効果から逸脱しない限り、溶解性の改良又は精製の目的のために添加してもよい。かかる成分は、例えばＳｉＯ２，Ａｌ２Ｏ３，Ｌａ２Ｏ３，Ｙ２Ｏ３，Ｇｄ２Ｏ３，ＺｒＯ２，Ｔａ２Ｏ３，Ｃｓ２Ｏを含んでもよく、また遷移金属酸化物を含んでもよい。それらの含有量は、全体で好ましくは５ｍｏｌ％未満、より好ましくは３ｍｏｌ％未満であり、特に好ましくは実質的に含有しない。
【００４１】
本発明のガラスは、鉛酸化物を実質的に含まず、環境汚染をあまり起こしにくい。
【００４２】
本発明の基板は透明電極を含み、前記電極は、それが挿入されるＯＬＥＤのタイプに依存して、陽極として又は逆に陰極として作用することができる。表現「光透過を改良するための特性を有する被覆」は、電極を形成する積重ね構造中の存在が基板を通って透過される光の量の増加に導く被覆（例えば反射防止特性を有する被覆）を示すために理解される。換言すれば、本発明による基板を組み込むＯＬＥＤは、同じタイプのＯＬＥＤと比較して高い量の光を放出するが、本発明による基板と同一の支持体上に付着された従来の電極（例えばＩＴＯ層）を持ち、放出される光の量の増加は、放出される光の色にかかわらず、高い輝度値によって特徴づけられる。
【００４３】
光透過を改良するための被覆の幾何学的厚さは、少なくとも３．０ｎｍより大きい、好ましくは少なくとも５．０ｎｍに等しい、より好ましくは少なくとも７．０ｎｍに等しい、最も好ましくは少なくとも１０．０ｎｍに等しい厚さを持たなければならない。例えば、光透過を改良するための被覆が酸化亜鉛又は酸素が化学量論より少ない酸化亜鉛ＺｎＯｘであり、これらの酸化亜鉛が可能ならスズでドープされるか又はスズと合金にされるとき、少なくとも３．０ｎｍより大きい光透過を改良するための被覆の幾何学的厚さは、良好な導電性を有する特に銀の金属導電層を得ることを可能にする。光透過を改良するための被覆の幾何学的厚さは、有利には２００．０ｎｍに等しいか又はそれより小さい、好ましくは１７０．０ｎｍに等しいか又はそれより小さい、より好ましくは１３０．０ｎｍに等しいか又はそれより小さい厚さを持ち、かかる厚さの利点は、前記被覆の製造プロセスが速くなるということにある。それゆえ、光透過を改良するための被覆の幾何学的厚さは、有利には５．０ｎｍ〜２００．０ｎｍの範囲内、好ましくは７．０ｎｍ〜１７０．０ｎｍの範囲内、より好ましくは１０．０ｎｍ〜１３０ｎｍの範囲内である。
【００４４】
金属導電性層の幾何学的厚さは少なくとも６．０ｎｍに等しく、好ましくは少なくとも８．０ｎｍに等しく、より好ましくは少なくとも１０．０ｎｍに等しく、そして多くとも２９．０ｎｍに等しく、好ましくは多くとも２７．０ｎｍに等しく、より好ましくは多くとも２５．０ｎｍに等しく、最も好ましくは多くとも２２．０ｎｍである。それゆえ、金属導電性層の幾何学的厚さは、有利には前述の値の二つの範囲内、好ましくは６．０ｎｍ〜２９．０ｎｍ、より好ましくは８．０ｎｍ〜２７．０ｎｍ、さらにより好ましくは１０．０ｎｍ〜２５．０ｎｍの範囲内である。
【００４５】
特定の実施形態では、半透明導電性電極は、透明電極が散乱層の上に形成され、前記電極が、単一の金属導電性層、及び前記電極を通る光透過を改良するための特性を有する少なくとも一つの被覆を含み、前記被覆が、少なくとも３．０ｎｍより大きくかつ多くとも２００ｎｍに等しいか又はそれより小さい幾何学的厚さを有し、前記被覆が、光透過を改良するための少なくとも一つの層を含み、かつ金属導電性層と、前記電極が付着される散乱層との間に位置され、光透過を改良するための特性を有する被覆の光学的厚さＴＤ１及び金属導電性層の幾何学的厚さＴＭＥが、以下の式によって関係づけられるようなものである：
2013539158.tif 000003
式中、ＴＭＥ＿Ｏ，Ｂ及びＴＤ１＿Ｏは定数であり、ＴＭＥ＿Ｏは１０．０〜２５．０ｎｍの範囲の値を有し、Ｂは、１０．０〜１６．５ｎｍの範囲の値を有し、ＴＤ１＿Ｏは、２３．９＊ｎＤ１〜２８．３＊ｎＤ１ｎｍの範囲の値を有し、ｎＤ１は、５５０ｎｍの波長における光透過を改良するための被覆の屈折率を表わし、ｎｓｕｐｐｏｒｔは、５５０ｎｍの波長における支持体の屈折率を表わす。
【００４６】
層の光学的厚さは、前記層の幾何学的厚さを、前記層を構成する材料の屈折率によって掛けることによって得られる。とられた屈折率の値は、５５０ｎｍの波長におけるものである。
【００４７】
本発明者は、金属導電性層の幾何学的厚さＴＭＥを、光透過を改良するための特性を有する被覆の光学的厚さＴＤ１に関係づける式によってなされる選択に基づく電極積重ね構造が、ＯＬＥＤによって放出される光の量の増加に導くことを驚くべきことに見い出した。
【００４８】
特定の実施形態では、本発明による半透明導電性基板は、透明電極が散乱層の上に形成され、前記電極が、単一の金属導電性層、及び前記電極を通る光透過を改良するための特性を有する少なくとも一つの被覆を含み、前記被覆が、少なくとも３．０ｎｍより大きくかつ多くとも２００ｎｍに等しいか又はそれより小さい幾何学的厚さを有し、前記被覆が、光透過を改良するための少なくとも一つの層を含み、かつ金属導電性層と、前記電極が付着される散乱層との間に位置され、光透過を改良するための特性を有する被覆の光学的厚さＴＤ１及び金属導電性層の幾何学的厚さＴＭＥが、以下の式によって関係づけられるようなものである：
2013539158.tif 000004
式中、ＴＭＥ＿Ｏ，Ｂ及びＴＤ１＿Ｏは定数であり、ＴＭＥ＿Ｏは１０．０〜２５．０ｎｍの範囲の値を有し、Ｂは、１０．０〜１６．５ｎｍの範囲の値を有し、ＴＤ１＿Ｏは、２３．９＊ｎＤ１〜２８．３＊ｎＤ１ｎｍの範囲の値を有し、ｎＤ１は、５５０ｎｍの波長における光透過を改良するための被覆の屈折率を表わし、ｎＳＳは、５５０ｎｍの波長における支持体及び散乱層を含む積重ね構造の屈折率を表わす、
2013539158.tif 000005
式中、ｎｓｕｐｐｏｒｔは、５５０ｎｍの波長における透明支持体の屈折率を表わし、ｎｓｃａｔｔｅｒｉｎｇｌａｙｅｒは、５５０ｎｍの波長における散乱層の屈折率を表わし、Ｉｓｕｐｐｏｒｔは、支持体の幾何学的厚さを表わし、Ｉｓｃａｔｔｅｒｉｎｇｌａｙｅｒは、散乱層の幾何学的厚さを表わす。
【００４９】
本発明者は、金属導電性層の幾何学的厚さＴＭＥを、光透過を改良するための特性を有する被覆の光学的厚さＴＤ１に関係づける式に基づいた電極積重ね構造の選択が、散乱層の屈折率を考慮するために適応されることができること（例えば、散乱層の光学的厚さが支持体の光学的厚さの０．１％より大きいか又はそれに等しいとき）を驚くべきことに見い出した。
【００５０】
特定の実施形態では、本発明による半透明導電性基板は、光透過を改良するための被覆の屈折率が５５０ｎｍの波長において支持体及び散乱層を含む積重ね構造の屈折率より高いようなものである。
【００５１】
特定の実施形態では、本発明による半透明導電性基板は、支持体が５５０ｎｍの波長で１．４〜１．６の範囲の屈折率ｎｓｕｐｐｏｒｔを有するようなものであり、電極が、光透過を改良するための特性を持つ被覆の光学的厚さＴＤ１と金属導電性層の幾何学的厚さＴＭＥが以下の方程式によって関係づけられているようなものである：
2013539158.tif 000006
式中、ＴＭＥ＿ｏ，Ｂ及びＴＤ１＿ｏは定数であり、ＴＭＥ＿ｏは１０．０〜２５．０ｎｍ、好ましくは１０．０〜２３．０ｎｍの範囲の値を有し、Ｂは１０．０〜１６．５ｎｍの範囲の値を有し、ＴＤ１＿ｏは２３．９＊ｎＤ１〜２８．３＊ｎＤ１ｎｍの範囲の値を有し、ｎＤ１は５５０ｎｍの波長における光透過を改良するための被覆の屈折率を表わし、ｎｓｕｐｐｏｒｔは５５０ｎｍの波長における透明支持体の屈折率を表わす。好ましくは、定数ＴＭＥ＿ｏ，Ｂ及びＴＤ１＿ｏは、ＴＭＥ＿ｏが１０．０〜２３．０ｎｍ、好ましくは１０．０〜２２．５ｎｍ、より好ましくは１１．５〜２２．５ｎｍの範囲を有し、Ｂが１１．５〜１５．０ｎｍを有し、ＴＤ１＿ｏが２４．８＊ｎＤ１〜２７．３＊ｎＤ１ｎｍの範囲の値を有するようなものである。より好ましくは、定数ＴＭＥ＿ｏ，Ｂ及びＴＤ１＿ｏは、ＴＭＥ＿ｏが１０．０〜２３．０ｎｍ、好ましくは１０．０〜２２．５ｎｍ、より好ましくは１１．５〜２２．５ｎｍの範囲の値を有し、Ｂが１２．０〜１５．０ｎｍの範囲を有し、ＴＤ１＿ｏが２４．８＊ｎＤ１〜２７．３＊ｎＤ１ｎｍの範囲の値を有するようなものである。
【００５２】
特定の実施形態によれば、本発明による半透明導電性基板は、支持体が１．４〜１．６の範囲の屈折率値ｎｓｕｐｐｏｒｔであるようなものであり、金属導電性層の幾何学的厚さが少なくとも６．０ｎｍに等しく、好ましくは少なくとも８．０ｎｍに等しく、より好ましくは少なくとも１０．０ｎｍに等しく、多くとも２２．０ｎｍに等しく、好ましくは多くとも２０．０ｎｍに等しく、より好ましくは多くとも１８．０ｎｍに等しく、金属導電性層の幾何学的厚さが有利には前述の値の二つの範囲内、好ましくは６．０ｎｍ〜２２．０ｎｍ、より好ましくは８．０ｎｍ〜２０．０ｎｍ、最も好ましくは１０．０ｎｍ〜１８．０ｎｍの範囲であるようなものであり、光透過を改良するための被覆の幾何学的厚さは少なくとも５０．０ｎｍに等しく、好ましくは少なくとも６０．０ｎｍに等しく、多くとも１３０．０ｎｍに等しく、好ましくは多くとも１１０．０ｎｍに等しく、より好ましくは多くとも９０．０ｎｍに等しく、光透過を改良するための被覆の幾何学的厚さは有利には前述の値の二つの範囲内、好ましくは５０．０ｎｍ〜１１０．０ｎｍ、より好ましくは６０．０ｎｍ〜９０．０ｎｍの範囲である。
【００５３】
特定の実施形態では、本発明による半透明導電性基板は、支持体が１．４〜１．６の範囲の屈折率値ｎｓｕｐｐｏｒｔを有するようなものであり、金属導電性層の幾何学的厚さが少なくとも１６．０ｎｍに等しく、好ましくは少なくとも１８．０ｎｍに等しく、より好ましくは少なくとも２０．０ｎｍに等しく、多くとも２９．０ｎｍに等しく、好ましくは多くとも２７．０ｎｍに等しく、より好ましくは多くとも２５．０ｎｍに等しく、金属導電性層の幾何学的厚さが前述の値の二つの範囲内、好ましくは１６．０ｎｍ〜２９．０ｎｍ、より好ましくは１８．０ｎｍ〜２７．０ｎｍ、最も好ましくは２０．０ｎｍ〜２５．０ｎｍの範囲内であるようなものであり、光透過を改良するための被覆の幾何学的厚さは少なくとも２０．０ｎｍに等しく、多くとも４０．０ｎｍに等しい。驚くべきことに、光透過を改良するための被覆の最適化された厚さと組み合わされた厚い金属導電性層の使用は、高い輝度を持つＯＬＥＤとともに電極がΩ／□で表示される低い表面抵抗を有する半透明導電性基板が得られることを可能にする。
【００５４】
好ましい実施形態では、本発明による半透明導電性基板は、光透過を改良するための被覆を形成する材料の屈折率（ｎＤ１）が支持体の屈折率（ｎｓｕｐｐｏｒｔ）より高く（ｎＤ１＞ｎｓｕｐｐｏｒｔ）、好ましくはｎＤ１＞１．２ｎｓｕｐｐｏｒｔ、より好ましくはｎＤ１＞１．３ｎｓｕｐｐｏｒｔ、最も好ましくはｎＤ１＞１．５ｎｓｕｐｐｏｒｔであるようなものである。被覆を形成する材料の屈折率（ｎＤ１）は５５０ｎｍの波長で１．５〜２．４の範囲、好ましくは２．０〜２．４の範囲、より好ましくは２．１〜２．４の範囲の値を有する。
【００５５】
光透過を改良するための被覆が複数の層から形成されるとき、ｎＤ１は以下の方程式によって与えられる：
2013539158.tif 000007
式中、ｍは被覆中の層数を表わし、ｎｘは支持体から出発してｘ番目の層を形成する材料の屈折率を表わし、１ｘはｘ番目の層の幾何学的厚さを表わし、１Ｄ１は被覆の幾何学的厚さを表わす。高い屈折率を有する材料の使用は、放出又は透過された光の高い量が得られることを可能にする。提供される利点は、光透過を改良するための被覆の屈折率と支持体の屈折率の間の差が実質的なものであるときに一層有意になる。
【００５６】
光透過を改良するための被覆の少なくとも一つの層を形成する材料は少なくとも一つの誘電性化合物及び／又は少なくとも一つの導電性化合物を含む。用語「誘電性化合物」は、以下のものから選択された少なくとも一つの化合物を意味するものとして理解される：
・  Ｙ，Ｔｉ，Ｚｒ，Ｈｆ，Ｖ，Ｎｂ，Ｔａ，Ｃｒ，Ｍｏ，Ｗ，Ｎｉ，Ｚｎ，Ａｌ，Ｇａ，Ｉｎ，Ｓｉ，Ｇｅ，Ｓｎ，Ｓｂ，Ｂｉから選択される少なくとも一つの元素並びにそれらの少なくとも二つの混合酸化物；
・  ホウ素、アルミニウム、ケイ素、ゲルマニウムから選択される少なくとも一つの元素並びにそれらの少なくとも二つの混合窒化物；
・  酸窒化ケイ素、酸窒化アルミニウム、ケイ素−アルミニウムの混合酸窒化物；
・  酸炭化ケイ素。
【００５７】
もし存在するなら、誘電性化合物は酸化イットリウム、酸化チタン、酸化ジルコニウム、酸化ハフニウム、酸化ニオブ、酸化タンタル、酸化亜鉛、酸化スズ、酸化アルミニウム、窒化アルミニウム、窒化ケイ素及び／又は酸炭化ケイ素を含むことが好ましい。
【００５８】
用語「導電性」は、以下のものから選択される化合物に関するものとして理解される：
・  Ｔｉ，Ｚｒ，Ｈｆ，Ｖ，Ｎｂ，Ｔａ，Ｃｒ，Ｍｏ，Ｗ，Ｚｎ，Ａｌ，Ｇａ，Ｉｎ，Ｓｉ，Ｇｅ，Ｓｎ，Ｓｂ，Ｂｉから選択される少なくとも一つの元素の酸素が化学量論より少ない酸化物、及び前記少なくとも一つの元素のドープされた酸化物並びにそれらの少なくとも二つのドープされた混合酸化物及びそれらの少なくとも二つの酸素が化学量論より少ない混合酸化物；
・  ホウ素、アルミニウム、ケイ素、ゲルマニウムから選択される少なくとも一つの元素のドープされた窒化物並びにそれらの少なくとも二つのドープされた混合窒化物；
・  ドープされた酸炭化Ｓｉ；
・  ドープ剤はＡｌ，Ｇａ，Ｉｎ，Ｓｎ，Ｐ，Ｓｂ，Ｆから選択される少なくとも一つの元素を含むことが好ましい。酸窒化ケイ素の場合において、ドープ剤はＢ，Ａｌ及び／又はＧａを含む。
【００５９】
導電性化合物は、少なくともＩＴＯ及び／又はドープされたＳｎ酸化物（ドープ剤はＦ及びＳｂから選択された少なくとも一つの元素である）、及び／又はドープされたＺｎ酸化物（ドープ剤はＡｌ，Ｇａ，Ｓｎ，Ｔｉから選択された少なくとも一つの元素である）を含むことが好ましい。好ましい実施形態によれば、無機化学化合物は少なくともＺｎＯｘ（式中、ｘ≦１）及び／又はＺｎｘＳｎｙＯｚ（式中、ｘ＋ｙ≧３及びｚ≦６）を含む。ＺｎｘＳｎｙＯｚは、層中に存在する金属の全重量の多くとも９５％を含むことが好ましい。
【００６０】
本発明による半透明導電性基板の一部を形成する電極の金属導電性層は主に前記電極の導電性を確保する。それは金属又は金属の混合物から構成される少なくとも一つの層を含む。一般的な用語「金属の混合物」は、少なくとも一つの金属の少なくとも一つの他の金属によるドーピング又は合金の形の少なくとも二つの金属の組み合わせを意味し、金属及び／又は金属の混合物は、Ｐｄ，Ｐｔ，Ｃｕ，Ａｇ，Ａｕ，Ａｌから選択される少なくとも一つの元素を含む。金属及び／又は金属の混合物は、Ｃｕ，Ａｇ，Ａｕ，Ａｌから選択される少なくとも一つの元素を含むことが好ましい。より好ましくは、金属導電性層は純粋な形のＡｇ又は他の金属に合金されたＡｇを少なくとも含む。他の金属は、Ａｕ，Ｐｄ，Ａｌ，Ｃｕ，Ｚｎ，Ｃｄ，Ｉｎ，Ｓｉ，Ｚｒ，Ｍｏ，Ｎｉ，Ｃｒ，Ｍｇ，Ｍｎ，Ｃｏ，Ｓｎから選択される少なくとも一つの元素を含むことが好ましい。より好ましくは、他の金属は少なくともＰｄ及び／又はＡｕを含み、好ましくはＰｄを含む。本発明者は、金属導電性層の幾何学的厚さが電極の良好な導電性、換言すれば低い電気抵抗を得るために少なくとも６．０ｎｍに等しくなければならないことを見い出した。
【００６１】
特定の実施形態によれば、本発明による半透明導電性基板の一部を形成する電極の光透過を改良するための被覆は少なくとも一つの追加の結晶層を含み、そこでは支持体に関して、前記層は、前記被覆を形成する積重ね構造から最も遠い層である。この層は、金属導電性層を形成する、例えば銀の金属層の好ましい生長を可能にし、従って金属導電性層の好ましい電気的及び光学的特性を得ることを可能にする。それは少なくとも一つの無機化学化合物を含む。結晶層を形成する無機化学化合物は必ずしも高い屈折率を持たない。無機化学化合物は少なくともＺｎＯｘ（式中、ｘ≦１）及び／又はＺｎｘＳｎｙＯｚ（式中、ｘ＋ｙ≧３及びｚ≦６）を含む。ＺｎｘＳｎｙＯｚは多くとも９５重量％の亜鉛を含むことが好ましく、亜鉛の重量百分率は、層中に存在する金属の全重量に関して表示される。結晶層はＺｎＯから構成されることが好ましい。光透過を改良するための特性を持つ層は、多層導電性被覆（例えば低放射タイプの被覆）の分野で通常遭遇されるものより一般に大きい厚さを有するので、結晶層の厚さは、良好な導電性及び極めて低い吸収性を持つ金属導電性層を与えるために適応又は増大されなければならない。
【００６２】
特定の実施形態によれば、結晶層の幾何学的厚さは、光透過を改良するための被覆の全幾何学的厚さの少なくとも７％、好ましくは１１％、より好ましくは１４％に等しい。例えば、光透過を改良するための層及び結晶層を含む光透過を改良するための被覆の場合において、光透過を改良するための層の幾何学的厚さは、もし結晶層の幾何学的厚さが金属導電性層の幾何学的厚さと光透過を改良するための被覆の光学的厚さの間の関係に従うために増加されるなら減少されなければならない。
【００６３】
特定の実施形態によれば、結晶層は光透過を改良するための被覆を形成する光透過を改良するための少なくとも一つの層と合併される。
【００６４】
特定の実施形態によれば、光透過を改良するための被覆は少なくとも一つの追加のバリヤー層を含み、そこでは散乱層に関して、前記バリヤー層は前記被覆を形成する積重ね構造に最も近い層である。この層は特に、例えばソーダライム石英ガラスから作られた支持体から又は散乱層から来るアルカリ性物質の移行によるいかなる混入からも電極を保護することを可能にし、従って電極の耐用寿命を延ばすことができる。バリヤー層は、以下のものから選択される少なくとも一つの化合物を含む：
・  酸化チタン、酸化ジルコニウム、酸化アルミニウム、酸化イットリウム並びにそれらの少なくとも二つの混合物。
・  亜鉛−スズ、亜鉛−アルミニウム、亜鉛−チタン、亜鉛−インジウム、スズ−インジウムの混合酸化物；
・  窒化ケイ素、酸窒化ケイ素、酸炭化ケイ素、酸炭窒化ケイ素、窒化アルミニウム、酸窒化アルミニウム、アルミニウム−ケイ素の混合窒化物、アルミニウム−ケイ素の混合酸窒化物；
・  このバリヤー層はおそらくスズをドープされるか又はスズと合金される。
【００６５】
特定の実施形態によれば、バリヤー層は、光透過を改良するための被覆を形成する光透過を改良するための少なくとも一つの層と合併される。
【００６６】
バリヤー及び結晶層の好ましい実施形態によれば、これらの二つの追加の層の少なくとも一つは、光透過を改良するための被覆を形成する光透過を改良するための少なくとも一つの層と合併される。
【００６７】
特定の実施形態では、本発明による半透明導電性基板は、それを部分的に形成する電極が、散乱層に関して前記電極を形成する多層積重ね構造の上部に位置される表面電気特性を均一化するための薄層を含むようなものである。表面電気特性を均一化するための薄層の主な機能は、電荷の均一な移動が電極の全表面にわたって得られることを可能にすることである。この均一な移動は、表面のあらゆる点での放出された光の均衡された束によって示される。それはまた、ＯＬＥＤの耐用寿命を増加することができる。なぜならばこの移動は各点で同じであり、従っていかなる可能なホットスポットも除去できるからである。均一化層は少なくとも０．５ｎｍ、好ましくは少なくとも１．０ｎｍの幾何学的厚さを有する。均一化層は多くとも６．０ｎｍ、好ましくは多くとも２．５ｎｍ、より好ましくは多くとも２．０ｎｍの幾何学的厚さを有する。均一化層は１．５ｎｍに等しいことがより好ましい。それゆえ、均一化層の幾何学的厚さは、有利には前述の値の二つの範囲内、好ましくは０．５ｎｍ〜６．０ｎｍ、より好ましくは１．０ｎｍ〜２．５ｎｍ、最も好ましくは１．０ｎｍ〜２．０ｎｍの範囲内である。均一化層は、金属、窒化物、酸化物、炭化物、酸窒化物、酸炭化物、炭窒化物、酸炭窒化物から選択される少なくとも一つの無機材料から構成される少なくとも一つの層を含む。
【００６８】
前の実施形態の第一の特定の実際例によれば、均一化層の無機材料は単一金属又は金属の混合物から構成される。一般的な用語「金属の混合物」は、少なくとも一つの金属の少なくとも一つの他の金属によるドーピング又は合金の形の少なくとも二つの金属の組み合わせを意味する。均一化層は、Ｌｉ，Ｎａ，Ｋ，Ｂｅ，Ｍｇ，Ｃａ，Ｂａ，Ｓｃ，Ｙ，Ｔｉ，Ｚｒ，Ｈｆ，Ｃｅ，Ｖ，Ｎｂ，Ｔａ，Ｃｒ，Ｍｏ，Ｗ，Ｍｎ，Ｆｅ，Ｒｕ，Ｃｏ，Ｒｈ，Ｉｒ，Ｎｉ，Ｐｄ，Ｐｔ，Ｃｕ，Ａｇ，Ａｕ，Ｚｎ，Ｂ，Ａｌ，Ｇａ，Ｉｎ，Ｔｌ，Ｃ，Ｓｉ，Ｇｅ，Ｓｎ，Ｐｂから選択される少なくとも一つの元素から構成される。金属及び／又は金属の混合物は、Ｌｉ，Ｎａ，Ｋ，Ｍｇ，Ｃａ，Ｔｉ，Ｚｒ，Ｈｆ，Ｖ，Ｎｂ，Ｔａ，Ｃｒ，Ｍｏ，Ｗ，Ｍｎ，Ｃｏ，Ｎｉ，Ｐｄ，Ｐｔ，Ｃｕ，Ａｇ，Ａｕ，Ｚｎ，Ｃｄ，Ａｌ，Ｓｉ，Ｃから選択される少なくとも一つの元素を含む。金属又は金属の混合物がＣ，Ｔｉ，Ｚｒ，Ｈｆ，Ｖ，Ｎｂ，Ｔａ，Ｎｉ，Ｃｒ，Ａｌ，Ｚｎから選択される少なくとも一つの元素を含むことがより好ましい。金属の混合物はＮｉ−Ｃｒ及び／又はＡｌをドープされたＺｎを含むことが好ましい。この特定の例によって提供される利点は、一方で表面電気特性を均一化するための層の効果から生じる電気特性と、他方で改良被覆の結果として得られる光学特性との間で良好な可能な妥協を可能にすることである。最も小さい可能な厚さを有する均一化層の使用は基本的な条件である。実際、ＯＬＥＤによって放出された光の量に対するこの層の影響は、その厚さが小さいときにずっと少なくなる。それゆえ、もし金属性であるなら、この均一化層はその小さい厚さによって導電性層とは区別される。なぜならばこの厚さは導電性を確保するために不十分であるからである。それゆえ、均一化層はもし金属性であるなら、単一金属又は金属の混合物から構成される多くとも５．０ｎｍの幾何学的厚さを有することが好ましい。
【００６９】
第二の特定の実施形態によれば、均一化層の無機材料は、炭化物、炭窒化物、酸窒化物、酸炭化物、酸炭窒化物並びにそれらの少なくとも二つの混合物から選択される少なくとも一つの化学化合物の形で存在する。均一化層の酸窒化物、酸炭化物、酸炭窒化物は化学量論的でなくてもよく、好ましくは酸素に対して化学量論より少ない形であってもよい。炭化物はＢｅ，Ｍｇ，Ｃａ，Ｂａ，Ｓｃ，Ｙ，Ｔｉ，Ｚｒ，Ｈｆ，Ｃｅ，Ｖ，Ｎｂ，Ｔａ，Ｃｒ，Ｍｏ，Ｗ，Ｍｎ，Ｆｅ，Ｃｏ，Ｒｈ，Ｉｒ，Ｎｉ，Ｐｄ，Ｐｔ，Ｃｕ，Ａｕ，Ｚｎ，Ｃｄ，Ｂ，Ａｌ，Ｓｉ，Ｇｅ，Ｓｎ，Ｐｂから選択される少なくとも一つの元素、好ましくはＴｉ，Ｚｒ，Ｈｆ，Ｖ，Ｎｂ，Ｔａ，Ｃｒ，Ｍｏ，Ｗ，Ｍｎ，Ｃｏ，Ｎｉ，Ｐｄ，Ｐｔ，Ｃｕ，Ａｕ，Ｚｎ，Ｃｄ，Ａｌ，Ｓｉから選択される少なくとも一つの元素、より好ましくはＴｉ，Ｚｒ，Ｈｆ，Ｖ，Ｎｂ，Ｔａ，Ｎｉ，Ｃｒ，Ｚｎ，Ａｌから選択される少なくとも一つの元素の炭化物である。炭窒化物は、Ｂｅ，Ｓｃ，Ｙ，Ｔｉ，Ｚｒ，Ｈｆ，Ｖ，Ｎｂ，Ｃｒ，Ｍｏ，Ｗ，Ｆｅ，Ｃｏ，Ｚｎ，Ｂ，Ａｌ，Ｓｉから選択される少なくとも一つの元素、好ましくはＴｉ，Ｚｒ，Ｈｆ，Ｖ，Ｎｂ，Ｔａ，Ｃｒ，Ｍｏ，Ｗ，Ｃｏ，Ｚｎ，Ａｌ，Ｓｉから選択される少なくとも一つの元素、より好ましくはＴｉ，Ｚｒ，Ｈｆ，Ｖ，Ｎｂ，Ｔａ，Ｃｒ，Ｚｎ，Ａｌから選択される少なくとも一つの元素の炭窒化物である。酸窒化物は、Ｂｅ，Ｍｇ，Ｃａ，Ｓｒ，Ｓｃ，Ｙ，Ｔｉ，Ｚｒ，Ｈｆ，Ｖ，Ｎｂ，Ｔａ，Ｃｒ，Ｍｏ，Ｗ，Ｍｎ，Ｆｅ，Ｃｏ，Ｒｈ，Ｉｒ，Ｎｉ，Ｃｕ，Ａｕ，Ｚｎ，Ｂ，Ａｌ，Ｇａ，Ｉｎ，Ｓｉ，Ｇｅから選択される少なくとも一つの元素、好ましくはＴｉ，Ｚｒ，Ｈｆ，Ｖ，Ｎｂ，Ｔａ，Ｃｒ，Ｍｏ，Ｗ，Ｍｎ，Ｃｏ，Ｎｉ，Ｃｕ，Ａｕ，Ｚｎ，Ａｌ，Ｓｉから選択される少なくとも一つの元素、より好ましくはＴｉ，Ｚｒ，Ｈｆ，Ｖ，Ｎｂ，Ｔａ，Ｃｒ，Ｚｎ，Ａｌから選択される少なくとも一つの元素の酸窒化物である。酸炭化物は、Ｂｅ，Ｍｇ，Ｃａ，Ｓｒ，Ｓｃ，Ｙ，Ｔｉ，Ｚｒ，Ｈｆ，Ｖ，Ｎｂ，Ｃｒ，Ｍｏ，Ｗ，Ｍｎ，Ｆｅ，Ｎｉ，Ｚｎ，Ｓｉ，Ｇｅから選択される少なくとも一つの元素、好ましくはＴｉ，Ｚｒ，Ｈｆ，Ｖ，Ｎｂ，Ｃｒ，Ｍｏ，Ｗ，Ｍｎ，Ｎｉ，Ｚｎ，Ａｌ，Ｓｉから選択される少なくとも一つの元素、より好ましくはＴｉ，Ｚｒ，Ｈｆ，Ｖ，Ｎｂ，Ｃｒ，Ｚｎ，Ａｌから選択される少なくとも一つの元素の酸炭化物である。酸炭窒化物は、Ｂｅ，Ｔｉ，Ｚｒ，Ｈｆ，Ｖ，Ｎｂ，Ｃｒ，Ｍｏ，Ｗ，Ｍｎ，Ｚｎ，Ｂ，Ａｌ，Ｓｉ，Ｇｅから選択される少なくとも一つの元素、好ましくはＴｉ，Ｚｒ，Ｈｆ，Ｖ，Ｎｂ，Ｃｒ，Ｍｏ，Ｗ，Ｍｎ，Ｚｎ，Ａｌ，Ｓｎから選択される少なくとも一つの元素、より好ましくはＴｉ，Ｚｒ，Ｈｆ，Ｖ，Ｎｂ，Ｃｒ，Ｚｎ，Ａｌから選択される少なくとも一つの元素の酸炭窒化物である。表面電気特性を均一化するための層の炭化物、炭窒化物、酸窒化物、酸炭化物、酸炭窒化物は、おそらく少なくとも一つのドーピング元素を含む。好ましい実施形態では、薄い均一化層は、Ｔｉ，Ｚｒ，Ｃｒ，Ｍｏ，Ｗ，Ｍｎ，Ｃｏ，Ｎｉ，Ｃｕ，Ａｕ，Ｚｎ，Ａｌ，Ｓｉから選択される少なくとも一つの元素から構成される少なくとも一つの酸窒化物を含む。より好ましくは、表面電気特性を均一化するための薄層は、Ｔｉ酸窒化物、Ｚｒ酸窒化物、Ｎｉ酸窒化物、ＮｉＣｒ酸窒化物から選択される少なくとも一つの酸窒化物を含む。
【００７０】
第三の特定の実施形態によれば、均一化層の無機材料は、Ｂｅ，Ｍｇ，Ｃａ，Ｓｒ，Ｂａ，Ｓｃ，Ｙ，Ｔｉ，Ｚｒ，Ｈｆ，Ｖ，Ｎｂ，Ｔａ，Ｃｒ，Ｍｏ，Ｗ，Ｍｎ，Ｆｅ，Ｒｕ，Ｏｓ，Ｃｏ，Ｒｈ，Ｉｒ，Ｎｉ，Ｐｄ，Ｐｔ，Ｃｕ，Ａｇ，Ａｕ，Ｚｎ，Ｃｄ，Ｂ，Ａｌ，Ｇａ，Ｉｎ，Ｓｉ，Ｇｅ，Ｓｎから選択される少なくとも一つの元素の少なくとも一つの金属窒化物の形で存在する。好ましくは、均一化層は、Ｔｉ，Ｚｒ，Ｈｆ，Ｖ，Ｎｂ，Ｔａ，Ｃｒ，Ｍｏ，Ｗ，Ｍｎ，Ｃｏ，Ｎｉ，Ｐｄ，Ｐｔ，Ｃｕ，Ａｇ，Ａｕ，Ｚｎ，Ｃｄ，Ａｌ，Ｓｉから選択される元素の少なくとも一つの窒化物を含む。より好ましくは、窒化物は、Ｔｉ，Ｚｒ，Ｈｆ，Ｖ，Ｎｂ，Ｔａ，Ｎｉ，Ｃｒ，Ａｌ，Ｚｎから選択される少なくとも一つ元素を含む。より好ましくは、表面電気特性を均一化するための薄層は少なくともＴｉ窒化物、Ｚｒ窒化物、Ｎｉ窒化物、ＮｉＣｒ窒化物を含む。
【００７１】
第四の特定の実施形態によれば、均一化層の無機材料は、Ｂｅ，Ｍｇ，Ｃａ，Ｓｒ，Ｂａ，Ｓｃ，Ｙ，Ｔｉ，Ｚｒ，Ｈｆ，Ｖ，Ｎｂ，Ｔａ，Ｃｒ，Ｍｏ，Ｗ，Ｍｎ，Ｆｅ，Ｒｕ，Ｏｓ，Ｃｏ，Ｒｈ，Ｉｒ，Ｎｉ，Ｐｄ，Ｐｔ，Ｃｕ，Ａｇ，Ａｕ，Ｚｎ，Ｃｄ，Ｂ，Ａｌ，Ｇａ，Ｉｎ，Ｓｉ，Ｇｅ，Ｓｎ，Ｐｂから選択される少なくとも一つの元素の少なくとも一つの金属酸化物の形で存在する。好ましくは、均一化層は、Ｔｉ，Ｚｒ，Ｈｆ，Ｖ，Ｎｂ，Ｔａ，Ｃｒ，Ｍｏ，Ｗ，Ｍｎ，Ｃｏ，Ｎｉ，Ｐｄ，Ｐｔ，Ｃｕ，Ａｇ，Ａｕ，Ｚｎ，Ｃｄ，Ａｌ，Ｉｎ，Ｓｉ，Ｓｎから選択される元素の少なくとも一つの酸化物を含む。より好ましくは、酸化物は、Ｔｉ，Ｚｒ，Ｈｆ，Ｖ，Ｎｂ，Ｔａ，Ｎｉ，Ｃｕ，Ｃｒ，Ａｌ，Ｉｎ，Ｓｎ，Ｚｎから選択される少なくとも一つの元素を含む。均一化層の酸化物は、酸素が化学量論より少なくてもよい。酸化物は、おそらく少なくとも一つのドーピング元素を含む。好ましくは、ドーピング元素は、Ａｌ，Ｇａ，Ｉｎ，Ｓｎ，Ｓｂ，Ｆ，Ａｇから選択される元素の少なくとも一つから選択される。より好ましくは、表面電気特性を均一化するための薄層は少なくともＴｉ酸化物及び／又はＺｒ酸化物及び／又はＮｉ酸化物及び／又はＮｉＣｒ酸化物及び／又はＩＴＯ及び／又はドープされたＣｕ酸化物（ドーピング剤はＡｇである）及び／又はドープされたＳｎ酸化物（ドーピング剤はＡｌ，Ｇａ，Ｓｎ，Ｔｉから選択される少なくとも一つの元素である）を含む。
【００７２】
特定の実施形態では、本発明による半透明導電性基板は、それを部分的に形成する電極が金属導電性層と薄い均一化層の間に位置される少なくとも一つの追加の挿入層を含むようなものである。金属導電性層と均一化層の間に挿入される層は、少なくとも一つの誘電性化合物及び／又は少なくとも一つの導電性化合物から構成される少なくとも一つの層を含む。好ましくは、挿入層は、少なくとも一つの導電性化合物から構成される少なくとも一つの層を含む。この挿入層の機能は、金属導電性層が透明になることができる光キャビティの一部を形成することである。用語「誘電性化合物」は、以下のものから選択された少なくとも一つの化合物を意味するものとして理解される：
・  Ｙ，Ｔｉ，Ｚｒ，Ｈｆ，Ｖ，Ｎｂ，Ｔａ，Ｃｒ，Ｍｏ，Ｗ，Ｚｎ，Ａｌ，Ｇａ，Ｉｎ，Ｓｉ，Ｇｅ，Ｓｎ，Ｓｂ，Ｂｉから選択される少なくとも一つの元素並びにそれらの少なくとも二つの混合酸化物；
・  ホウ素、アルミニウム、ケイ素、ゲルマニウムから選択される少なくとも一つの元素並びにそれらの混合窒化物；
・  酸窒化ケイ素、酸窒化アルミニウム、ケイ素−アルミニウムの混合酸窒化物；
・  酸炭化ケイ素。
【００７３】
もし存在するなら、誘電性化合物は酸化イットリウム、酸化チタン、酸化ジルコニウム、酸化ハフニウム、酸化ニオブ、酸化タンタル、酸化亜鉛、酸化スズ、酸化アルミニウム、窒化アルミニウム、窒化ケイ素及び／又は酸炭化ケイ素を含むことが好ましい。
【００７４】
用語「導電性」は、以下のものから選択される化合物に関するものとして理解される：
・  Ｙ，Ｔｉ，Ｚｒ，Ｈｆ，Ｖ，Ｎｂ，Ｔａ，Ｃｒ，Ｍｏ，Ｗ，Ｚｎ，Ａｌ，Ｇａ，Ｉｎ，Ｓｉ，Ｇｅ，Ｓｎ，Ｓｂ，Ｂｉから選択される少なくとも一つの元素の酸素が化学量論より少ない酸化物、及び前記少なくとも一つの元素のドープされた酸化物並びにそれらの少なくとも二つのドープされた混合酸化物及びそれらの少なくとも二つの酸素が化学量論より少ない混合酸化物；
・  ホウ素、アルミニウム、ケイ素、ゲルマニウムから選択される少なくとも一つの元素のドープされた窒化物並びにそれらの少なくとも二つのドープされた混合窒化物；
・  ドープされた酸炭化Ｓｉ；
・  ドープ剤はＡｌ，Ｇａ，Ｉｎ，Ｓｎ，Ｐ，Ｓｂ，Ｆから選択される少なくとも一つの元素を含むことが好ましい。酸窒化ケイ素の場合において、ドープ剤はＢ，Ａｌ及び／又はＧａを含む。
【００７５】
導電性化合物は少なくともＩＴＯ及び／又はドープされたＳｎ酸化物（ドープ剤はＦ及びＳｂから選択された少なくとも一つの元素である）、及び／又はドープされたＺｎ酸化物（ドープ剤はＡｌ，Ｇａ，Ｓｎ，Ｔｉから選択された少なくとも一つの元素である）を含むことが好ましい。好ましい実施形態によれば、無機化学化合物は少なくともＺｎＯｘ（式中、ｘ≦１）及び／又はＺｎｘＳｎｙＯｚ（式中、ｘ＋ｙ≧３及びｚ≦６）を含む。ＺｎｘＳｎｙＯｚは多くとも９５重量％の亜鉛を含むことが好ましく、亜鉛の重量百分率は層中に存在する金属の全重量に関して表示される。
【００７６】
前の実施形態の特定の実施形態では、本発明による半透明導電性基板は、挿入層の幾何学的厚さ（Ｅｉｎ）がそのオーム厚さが多くとも１０１２オームに等しく、好ましくは多くとも１０４オームに等しいようなものであり、オーム厚さは、挿入層を形成する材料の抵抗（・）とこの同じ層の幾何学的厚さ（ｌ）との比に等しく、挿入層の幾何学的厚さはさらに、方程式Ｅｏｒｇ＝Ａ−Ｅｉｎ（式中、Ａは５．０〜７５．０ｎｍ、好ましくは２０．０〜６０．０ｎｍ、より好ましくは３０．０〜４５．０ｎｍの範囲の値を有する定数である）によって有機発光デバイスの第一有機層の幾何学的厚さに関係づけられる。用語「第一有機層」は、挿入層と有機発光層の間に配置される全ての有機層を意味する。本発明者は、方程式Ｅｏｒｇ＝Ａ−Ｅｉｎが、驚くべきことに使用される有機発光デバイスの第一有機層の幾何学的厚さが挿入層の光学パラメータ（幾何学的厚さ及び屈折率）を最適化し、それゆえ第一輝度最大に対して高い点火電圧を回避できる電気特性と適合しうる挿入層の厚さを保持しながら透過される光の量を最適化することができることを見出した。
【００７７】
別の特定の実施形態では、本発明による半透明導電性基板は、挿入層の幾何学的厚さ（Ｅｉｎ）が、そのオーム厚さが多くとも１０１２オームに等しく、好ましくは多くとも１０４オームに等しいようなものであり、オーム厚さは、挿入層を形成する材料の抵抗（・）とこの同じ層の幾何学的厚さ（ｌ）との比に等しく、挿入層の幾何学的厚さはさらに、方程式Ｅｏｒｇ＝Ｃ−Ｅｉｎ（式中、Ｃは１５０．０〜２５０．０ｎｍ、好ましくは１６０．０〜２２５．０ｎｍ、より好ましくは７５．０〜２０５．０ｎｍの範囲の値を有する定数である）によって有機発光デバイスの第一有機層の幾何学的厚さ（Ｅｏｒｇ）に関係づけられる。用語「第一有機層」は、挿入層と有機発光層の間に配置される全ての有機層を意味する。本発明者は、方程式Ｅｏｒｇ＝Ｃ−Ｅｉｎが、驚くべきことに、使用される有機発光デバイスの第一有機層の幾何学的厚さが挿入層の光学パラメータ（幾何学的厚さ及び屈折率）を最適化し、それゆえ第二輝度最大に対して高い点火電圧を回避できる電気特性と適合しうる挿入層の厚さを保持しながら透過される光の量を最適化することができることを見出した。
【００７８】
別の特定の実施形態では、本発明による半透明導電性基板は、電極の金属導電性層がその面の少なくとも一つの上に少なくとも一つの犠牲層を含むようなものである。犠牲層は、完全に又は部分的に酸化又は窒化されることができる層を意味するものとして理解される。この層は、特に酸化又は窒化の結果として金属導電層の劣化を避けることを可能にする。さらに、それは金属導電性層と結晶層の間に位置されることができるが、この犠牲層の存在は結晶層の作用と適合しうる。もし存在するなら、犠牲層は、金属、窒化物、酸化物、酸素が化学量論より少ない金属酸化物から選択される少なくとも一つの化合物を含む。好ましくは、金属、窒化物、酸化物、酸素が化学量論より少ない金属酸化物は、Ｔｉ，Ｚｒ，Ｈｆ，Ｖ，Ｎｂ，Ｔａ，Ｃｒ，Ｍｏ，Ｗ，Ｍｎ，Ｆｅ，Ｃｏ，Ｎｉ，Ｃｕ，Ｚｎ，Ａｌから選択される少なくとも一つの元素を含む。犠牲層は好ましくはＴｉ，Ｚｒ，Ｎｉ，Ｚｎ，Ａｌを含む。最も好ましくは、犠牲層は少なくともＴｉ，ＴｉＯｘ（式中、ｘ≦２），ＮｉＣｒ，ＮｉＣｒＯｘ，ＴｉＺｒＯｘ（ＴｉＺｒＯｘは５０重量％の酸化ジルコニウムを有する酸化チタン層を示す）、ＺｎＡｌＯｘ（ＺｎＡｌＯｘは２〜５重量％の酸化アルミニウムを有する酸化亜鉛層を示す）を含む。上記の特徴を保持する特定の実施形態によれば、犠牲層の厚さは少なくとも０．５ｎｍの幾何学的厚さを持つ。犠牲層の厚さは多くとも６．０ｎｍ、好ましくは多くとも５．０ｎｍの厚さを含む。もし厚さが２．５ｎｍに等しいなら、より好ましい。それゆえ、犠牲層の幾何学的厚さは、有利には前述の値の二つの範囲内、好ましくは０．５〜６．０ｎｍ、より好ましくは０．５〜５．０ｎｍの範囲内である。好ましい実施形態によれば、犠牲層は、支持体に関して最も遠い金属導電性層の面上に付着される。
【００７９】
別の特定の実施形態では、本発明による半透明導電性基板は、前記電極が付着される散乱層及び支持体を含む積重ね構造が少なくとも一つの機能性被覆を電極が付着される面とは反対の面上に含むようなものである。この被覆は、反射防止層又は多層積重ね構造、拡散層、非くもり又は汚れ防止層、光学フィルター、特に酸化チタン層、選択的吸収層、Ｌｉｎ及びＣｏｌｌによる論文、例えばＯｐｔｉｃｓ  Ｅｘｐｒｅｓｓ，２００８，ｖｏｌ．１６，ｎｏ．１５，ｐｐ．１１０４４−１１０５１に又は文献ＵＳ  ２００３／００２０３９９  Ａ１、第６頁に記載されるようなマイクロレンズ系から選択される少なくとも一つの被覆を含む。
【００８０】
好ましい実施形態では、本発明による半透明導電性基板は、透明又は超透明ガラス支持体から出発して以下の構造を本質的に持つ：
−  透明支持体の上に形成され、透過される光の少なくとも一つの波長に対して第一屈折率を有するベース材料と、ベース材料の第一屈折率とは異なる第二屈折率を有しかつベース材料に分散された複数の散乱材料を含むガラスを含む散乱層、但し前記散乱層は１０μｍ〜６０μｍの範囲の幾何学的厚さを有する、
−  以下のものを含む光透過を改良するための被覆：
・  （バリヤー層と合併される）ＴｉＯ２から作られた光透過を改良するための層
・  ＺｎＯ又はＺｎｘＳｎｙＯｚ（式中、ｘ＋ｙ≧３及びｚ≦６）から作られた結晶層
−  Ａｇから作られた金属導電性層、但し光透過を改良するための特性を持つ被覆の幾何学的厚さと金属導電性層の幾何学的厚さは以下の方程式に関係づけられている：
2013539158.tif 000008
式中、ＴＭＥ＿ｏ，Ｂ及びＴＤ１＿ｏは定数であり、ＴＭＥ＿ｏは１０．０〜２５．０ｎｍ、好ましくは１０．０〜２３．０ｎｍの範囲の値を有し、Ｂは１０．０〜１６．５ｎｍの範囲の値を有し、ＴＤ１＿ｏは２３．９＊ｎＤ１〜２８．３＊ｎＤ１ｎｍの範囲の値を有し、ｎＤ１は５５０ｎｍの波長における光透過を改良するための被覆の屈折率を表わし、ｎｓｕｐｐｏｒｔは５５０ｎｍの波長における支持体の屈折率を表わす。好ましくは、定数ＴＭＥ＿ｏ，Ｂ及びＴＤ１＿ｏは、ＴＭＥ＿ｏが１０．０〜２３．０ｎｍ、好ましくは１０．０〜２２．５ｎｍ、より好ましくは１１．５〜２２．５ｎｍの範囲を有し、Ｂが１１．５〜１５．０ｎｍを有し、ＴＤ１＿ｏが２４．８＊ｎＤ１〜２７．３＊ｎＤ１ｎｍの範囲の値を有するようなものである。より好ましくは、定数ＴＭＥ＿ｏ，Ｂ及びＴＤ１＿ｏは、ＴＭＥ＿ｏが１０．０〜２３．０ｎｍ、好ましくは１０．０〜２２．５ｎｍ、より好ましくは１１．５〜２２．５ｎｍの範囲の値を有し、Ｂが１２．０〜１５．０ｎｍの範囲を有し、ＴＤ１＿ｏが２４．８＊ｎＤ１〜２７．３＊ｎＤ１ｎｍの範囲の値を有するようなものである。
−  犠牲層：Ｔｉ又はＴｉＯｘ（ｘ≦２）から作られた幾何学的厚さ１．０〜３．０ｎｍ
−  挿入層：ＺｎｘＳｎｙＯｚ（式中、ｘ＋ｙ≧３及びｚ≦６）から作られた幾何学的厚さ３．０〜２０．０ｎｍ
−  均一化層：Ｘ，Ｘ窒化物、Ｘ酸窒化物（Ｘ：Ｔｉ，Ｚｒ，Ｈｆ，Ｖ，Ｎｂ，Ｔａ，Ｎｉ，Ｐｄ，Ｃｒ，Ｍｏ，Ａｌ，Ｚｎ，Ｎｉ−Ｃｒ又はＡｌをドープされたＺｎ）から作られた幾何学的厚さ０．５〜３．０ｎｍ。
【００８１】
好ましい実施形態では、本発明による半透明導電性基板は、透明又は超透明ガラス支持体から出発して以下の構造を持つ：
−  透明支持体の上に形成され、透過される光の少なくとも一つの波長に対して第一屈折率を有するベース材料と、ベース材料の第一屈折率とは異なる第二屈折率を有しかつベース材料に分散された複数の散乱材料を含むガラスを含む散乱層、但し前記散乱層は１０μｍ〜６０μｍの範囲の幾何学的厚さを有する、
−  光透過を改良するための被覆：
・  （バリヤー層と合併される）ＴｉＯ２から作られた光透過を改良するための層
・  ＺｎＯ又はＺｎｘＳｎｙＯｚ（式中、ｘ＋ｙ≧３及びｚ≦６）から作られた結晶層
・  光透過を改良するための被覆の幾何学的厚さは少なくとも５０．０ｎｍに等しく、好ましくは少なくとも６０．０ｎｍに等しく、より好ましくは少なくとも７０．０ｎｍに等しく、多くとも１００ｎｍに等しく、好ましくは多くとも９０．０ｎｍに等しく、より好ましくは多くとも８０．０ｎｍに等しい。それゆえ、光透過を改良するための被覆の幾何学的厚さは、有利には前述の値の二つの範囲内、好ましくは５０ｎｍ〜１００ｎｍの範囲内、より好ましくは６０．０ｎｍ〜９０．０ｎｍ、最も好ましくは７０．０ｎｍ〜８０．０ｎｍの範囲内である。
−  Ａｇから作られた金属導電性層、但し金属導電性層の幾何学的厚さは少なくとも６．０ｎｍに等しく、好ましくは少なくとも８．０ｎｍに等しく、より好ましくは少なくとも１０．０ｎｍに等しく、多くとも２２．０ｎｍに等しく、好ましくは多くとも２０．０ｎｍに等しく、より好ましくは多くとも１８．０ｎｍに等しい。それゆえ、金属導電性層の幾何学的厚さは、有利には前述の値の二つの範囲内、好ましくは６．０ｎｍ〜２２．０ｎｍ、より好ましくは８．０ｎｍ〜２０．０ｎｍ、最も好ましくは１０．０ｎｍ〜１８．０ｎｍの範囲内である。
−  犠牲層：Ｔｉ又はＴｉＯｘ（ｘ≦２）から作られた幾何学的厚さ１．０〜３．０ｎｍ
−  挿入層：ＺｎｘＳｎｙＯｚ（式中、ｘ＋ｙ≧３及びｚ≦６）から作られた幾何学的厚さ３．０〜２０．０ｎｍ
−  均一化層：Ｘ，Ｘ窒化物、Ｘ酸窒化物（Ｘ：Ｔｉ，Ｚｒ，Ｈｆ，Ｖ，Ｎｂ，Ｔａ，Ｎｉ，Ｐｄ，Ｃｒ，Ｍｏ，Ａｌ，Ｚｎ，Ｎｉ−Ｃｒ又はＡｌをドープされたＺｎ）から作られた幾何学的厚さ０．５〜３．０ｎｍ。
【００８２】
好ましい実施形態では、本発明による半透明導電性基板は、透明又は超透明ガラス支持体から出発して以下の構造を持つ：
−  透明支持体の上に形成され、透過される光の少なくとも一つの波長に対して第一屈折率を有するベース材料と、ベース材料の第一屈折率とは異なる第二屈折率を有しかつベース材料に分散された複数の散乱材料を含むガラスを含む散乱層、但し前記散乱層は１０μｍ〜６０μｍの範囲の幾何学的厚さを有する、
−  光透過を改良するための被覆：
・  （バリヤー層と合併される）ＴｉＯ２から作られた光透過を改良するための層
・  ＺｎＯ又はＺｎｘＳｎｙＯｚ（式中、ｘ＋ｙ≧３及びｚ≦６）から作られた結晶層
・  光透過を改良するための被覆の幾何学的厚さは少なくとも２０．０ｎｍに等しく、多くとも４０．０ｎｍに等しい。
−  Ａｇから作られた金属導電性層、但し金属導電性層の幾何学的厚さは少なくとも１６．０ｎｍに等しく、好ましくは少なくとも１８．０ｎｍに等しく、より好ましくは少なくとも２０．０ｎｍに等しく、多くとも２９．０ｎｍに等しく、好ましくは多くとも２７．０ｎｍに等しく、最も好ましくは多くとも２５．０ｎｍに等しい。それゆえ、金属導電性層の幾何学的厚さは、有利には前述の値の二つの範囲内、好ましくは１６．０ｎｍ〜２９．０ｎｍ、より好ましくは１８．０ｎｍ〜２７．０ｎｍ、最も好ましくは２０．０ｎｍ〜２５．０ｎｍの範囲内である。
−  犠牲層：Ｔｉ又はＴｉＯｘ（ｘ≦２）から作られた幾何学的厚さ１．０〜３．０ｎｍ
−  挿入層：ＺｎｘＳｎｙＯｚ（式中、ｘ＋ｙ≧３及びｚ≦６）から作られた幾何学的厚さ３．０〜２０．０ｎｍ
−  均一化層：Ｘ，Ｘ窒化物、Ｘ酸窒化物（Ｘ：Ｔｉ，Ｚｒ，Ｈｆ，Ｖ，Ｎｂ，Ｔａ，Ｎｉ，Ｐｄ，Ｃｒ，Ｍｏ，Ａｌ，Ｚｎ，Ｎｉ−Ｃｒ又はＡｌをドープされたＺｎ）から作られた幾何学的厚さ０．５〜３．０ｎｍ。
【００８３】
半透明導電性基板の実施形態は上で述べた実施形態に限定されず、それらの二つ以上を組み合わせることによって等しく形成されることができる。
【００８４】
本発明の第二の主題は、本発明による半透明導電性基板の製造方法に関する。この基板は支持体、散乱層及び電極を含む。本発明による半透明導電性基板の製造方法は、以下の方法である。
・  散乱層は以下のようにして作られる：酸化物、リン酸塩、メタリン酸塩、炭酸塩、窒化物、水酸化物又は他の材料が散乱層を作るために出発材料として使用される。第一に、それらは予め決められた量になるように計量され、収集された材料が混合される。次いで、混合材料が、プラチナるつぼなどを使用することによって９５０〜１５００℃の温度で溶解される。次いで、溶解された材料が型又はツインロールの間隙中に注がれる。注がれた材料は、本発明のガラスを持つために迅速に冷却される。歪を除去するために徐々に冷却する可能性もある。本発明は、上の方法によって作られたガラスフリットの形で使用される。ガラスは、すり鉢、ボールミル、ジェットミルなどを使用することによって押しつぶされるか、又はもし必要ならガラスフリットを得るために分級される。ガラスフリットの質量平均粒径は一般的に０．５〜１０ミクロンである。ガラスフリットの表面は、界面活性剤又はシランカップリング剤によって改良されることができる。もし必要なら、溶媒、結合剤など、及びこのガラスフリットを混合することもできる。混合されたガラスフリットは透明支持体上に被覆され、ガラスフリットを軟化させるためにガラスフリットのガラス転移温度と比較して約６０℃より高い温度で燃焼される。室温に冷却した後、散乱層を有する透明支持体が得られる。溶媒として、エーテル型溶媒（ブチルカルビトール（ＢＣ）、ブチルカルビトールアセテート（ＢＣＡ）、ジエチレングリコール、ジ−ｎ−ブチルエーテル、ジプロピレングリコールジブチルエーテル、トリプロピレングリコールブチルエーテル及びブチルセロソルブアセテート）、アルコール型溶媒（テルピネオール、マツ油及びＤｏｗａｎｏｌ）、エステル型溶媒（２，２，４−トリメチル−１，３−ペンタンジオールモノイソブチレート、及びフタル酸エステル型溶媒（ＤＢＰ（ジブチルフタレート）、ＤＭＰ（ジメチルフタレート）及びＤＯＰ（ジオクチルフタレート））が使用される。主にテルピネオール及び２，２，４−トリメチル−１，３−ペンタンジオールモノイソブチレートが使用される。なお、ＤＢＰ（ジブチルフタレート）、ＤＭＰ（ジメチルフタレート）及びＤＯＰ（ジオクチルフタレート）もまた、可塑剤として機能する。結合剤として、エチルセルロース、ニトロセルロース、アクリル樹脂、酢酸ビニル樹脂、ブチラール樹脂、メラミン樹脂、アルキド樹脂、ロジン樹脂などが使用される。ベース樹脂としてエチルセルロース及びニトロセルロースが使用される。なお、ブチラール樹脂、メラミン樹脂、アルキド樹脂及びロジン樹脂が被覆フィルム強度を改良するための添加剤として使用される。本発明の目的が損われない範囲内で、結合剤又は溶媒以外のいかなる成分も導入されてもよい。結合剤が使用される場合には、ガラスフリットが軟化される前に、それはガラス転移温度より低い温度で燃焼し、結合剤を蒸発する工程を含むことが望ましい。本発明者は、好ましい燃焼温度値が５３０℃〜５８０℃の範囲にあることを驚くべきことに見い出した。
・  電極は、おそらく磁界を使用する陰極スパッタリング技術、プラズマを使用する付着技術、ＣＶＤ（化学蒸着）及び／又はＰＶＤ（物理蒸着）技術から選択された方法のおかげで前記電極を構成する積重ね構造の少なくとも一つの層の散乱層上の付着によって作られる。付着法は真空下で行われることが好ましい。用語「真空下」は、２．０Ｐａより低いか又はそれに等しい圧力を意味する。より好ましくは、真空下の方法は磁気スパッタリング技術である。半透明導電性基板の製造方法は連続法であり、そこでは電極を形成するあらゆる層が多層積重ね構造においてそれの下のある層の直後に付着される（例えば、動いているリボンである支持体上に本発明による電極を形成する積重ね構造の付着、又はパネルである支持体上への積重ね構造の付着）。製造方法はまた、（例えば貯蔵の形の）時間間隔が電極を形成する積重ね構造においてある層とそれの下にある層の付着を分離する不連続法を含む。
【００８５】
好ましい実施形態によれば、本発明による半透明導電性基板の製造方法は、それが以下のように三段階で行われるようなものである：
・  透明支持体上の散乱層の付着、
・  光透過を改良するための特性を有する被覆の支持体の付着、
・  金属導電性層の付着の直後のＯＬＥＤシステムを形成する異なる機能性要素の付着。
【００８６】
別の好ましい実施形態によれば、本発明による半透明導電性基板の製造方法は、それが以下のように三段階で行われるようなものである：
・  透明支持体上の散乱層の付着、
・  電極、金属導電性層、犠牲層、挿入層を通る光透過を改良するための特性を有する被覆の支持体の付着、
・  均一化層の付着の直後のＯＬＥＤシステムを形成する異なる機能性要素の付着。
【００８７】
均一化層又は金属導電性層が後の段階で付着されるとき、ＯＬＥＤの有機部分は、均一化層又は金属導電性層の付着直後に付着される（即ち、均一化層又は金属導電性層はＯＬＥＤの有機部分の付着前に露出されない）。これらの方法によって提供される利点は、導電性層及び均一化層の酸化がこれらが金属から作られるときに回避できることである。
【００８８】
特定の実施形態によれば、酸化物及び／又は酸窒化物に基づく表面電気特性を均一化するための層は直接付着によって得られることができる。代替例によれば、酸化物及び／又は酸窒化物に基づく均一化層は金属及び／又は対応する窒化物の酸化によって得られることができる（例えば、Ｔｉは酸化されてＴｉ酸化物になり、Ｔｉ窒化物は酸化されてＴｉ酸窒化物になる）。この酸化は均一化層の付着の直後又は長時間後に行われることができる。酸化は自然であることができ（例えば、製造工程時又はＯＬＥＤの完全な製造前の電極の保管時に存在する酸化化合物との相互作用によるもの）、又は後処理操作から生じることができる（例えば、紫外光下のオゾンの処理）。
【００８９】
代替的な実施形態によれば、製造方法は、電極の表面を構築する追加工程を含む。電極の構築は支持体の構築とは異なる。この追加の工程は、電極の表面を造形すること及び／又は電極の表面を装飾することからなる。電極に表面を造形する方法は少なくともレーザ又はエッチングによる彫刻を含む。電極の表面を装飾する方法は少なくともマスキング操作を含む。マスキングは、電極の表面の少なくとも一部が後処理工程（例えば被覆されていない部分のエッチング）の一部として保護被覆で覆われる操作である。
【００９０】
本発明の第三の主題では、本発明による半透明導電性基板は、光を放出するＯＬＥＤ中に組み込まれる。
前述の実施形態の変形例によれば、有機発光デバイスは、準白色光を放出する目的のために本発明による基板の上にＯＬＥＤ系を含む。幾つかの方法は、赤、緑及び青色光を放出する単一の有機層化合物内で混合することによって、赤、緑及び青色光の放出部分にそれぞれ対応する三つの有機層構造又は二つの有機層構造（黄及び青色光の放出）を積層することによって、光拡散系に接続された三つ（赤、緑、青色光の放出）又は二つ（黄及び青色光の放出）の有機層構造を並置することによって準白色光を生成することができる。
【００９１】
用語「準白色光」は、基板の表面への垂直な放射により、０°の色座標が八つの色度四辺形の一つに含まれる（但し、四辺形の輪郭は含まれる）光を意味するものとして理解される。これらの四辺形は標準規格ＡＮＳＩ＿ＮＥＭＡ＿ＡＮＳＬＧ  Ｃ７８．３７７−２００８の第１０〜１２頁に規定される。これらの四辺形は、「Ｇｒａｐｈｉｃａｌ  ｒｅｐｒｅｓｅｎｔａｔｉｏｎ  ｏｆ  ｔｈｅ  ｃｈｒｏｍａｔｉｃｉｔｙ  ｓｐｅｃｉｆｉｃａｔｉｏｎ  ｏｆ  ＳＳＬ  ｐｒｏｄｕｃｔｓ  ｉｎ  Ｔａｂｌｅ  １，ｏｎ  ｔｈｅ  ＣＩＥ（ｘ，ｙ）ｃｈｒｏｍａｔｉｃｉｔｙ  ｄｉａｇｒａｍ」という名称のパート１の図Ａ１に示されている。
【００９２】
特定の実施形態によれば、有機発光デバイスは板ガラス、二重板ガラス又は積層板ガラス中に一体化される。また、複数の有機発光デバイス、好ましくは多数の有機発光デバイスを一体化することもできる。
【００９３】
別の特定の実施形態によれば、有機発光デバイスは、ガラス及び／又はプラスチックから作られた少なくとも一つの封入材料中に封入される。有機発光デバイスの異なる実施形態を組み合わせることができる。
【００９４】
最後に、様々な有機発光デバイスは広範な分野の用途を持つ。本発明は、特に一つ以上の発光表面の形成においてこれらの有機発光デバイスの可能な使用に関する。用語「発光表面」は、例えば照明タイル、発光パネル、発光パーティション、工作物の表面、ガラスハウス、懐中電灯、スクリーンベース、引き出しベース、発光屋根、タッチスクリーン、ランプ、カメラフラッシュシステム、ディスプレイのための発光ベース、保安灯、棚を含む。
【図面の簡単な説明】
【００９５】
本発明による半透明導電性基板は以下の図面に基づいて説明されるだろう。図面は、幾つかの基板構造を限定されない態様で示す。これらの図は、純粋に説明目的のためであり、構造の表現を縮尺通り構成していない。
【００９６】
【図１】図１は、半透明導電性基板が最小数の層からなる積重ね構造から形成された、支持体、散乱層及び電極を含む、本発明による半透明導電性基板の断面図を示す。
【００９７】
【図２】図２は、第二実施形態の本発明による半透明導電性基板の断面図を示す。
【００９８】
【図３】図３は、半透明導電性基板が最小数の層からなりかつ異なる機能を有する積重ね構造から形成された、バリヤー層を有する支持体、散乱層及び電極を含む、本発明による半透明導電性基板の断面図を示す。
【００９９】
【図４】図４は、好ましい実施形態の本発明による半透明導電性基板の断面図を示す。
【０１００】
【図５】図５は、５５０ｎｍの波長で２．３の屈折率を有する光透過を改良するための被覆の幾何学的厚さとＡｇの金属導電性層の幾何学的厚さの関数として５５０ｎｍに等しい波長で１．４の屈折率を有する透明支持体を有しかつ散乱層なしの基板を含みかつ準白色光を放出する有機発光デバイスの輝度の進展を示す。
【０１０１】
【図６】図６は、５５０ｎｍの波長で２．３の屈折率を有する光透過を改良するための被覆の幾何学的厚さとＡｇの金属導電性層の幾何学的厚さの関数として５５０ｎｍに等しい波長で１．５の屈折率を有する透明支持体を有しかつ散乱層なしの基板を含みかつ準白色光を放出する有機発光デバイスの輝度の進展を示す。
【０１０２】
【図７】図７は、５５０ｎｍの波長で２．３の屈折率を有する光透過を改良するための被覆の幾何学的厚さとＡｇの金属導電性層の幾何学的厚さの関数として５５０ｎｍに等しい波長で１．６の屈折率を有する透明支持体を有しかつ散乱層なしの基板を含みかつ準白色光を放出する有機発光デバイスの輝度の進展を示す。
【０１０３】
【図８】図８は、５５０ｎｍの波長で２．３の屈折率を有する光透過を改良するための被覆の幾何学的厚さとＡｇの金属導電性層の幾何学的厚さの関数として５５０ｎｍに等しい波長で１．８の屈折率を有する透明支持体を有しかつ散乱層なしの基板を含みかつ準白色光を放出する有機発光デバイスの輝度の進展を示す。
【０１０４】
【図９】図９は、５５０ｎｍの波長で２．３の屈折率を有する光透過を改良するための被覆の幾何学的厚さとＡｇの金属導電性層の幾何学的厚さの関数として５５０ｎｍに等しい波長で２．０の屈折率を有する透明支持体を有しかつ散乱層なしの基板を含みかつ準白色光を放出する有機発光デバイスの輝度の進展を示す。
【０１０５】
【図１０】図１０は、主波長が赤色光の範囲にある単色放射線の波長スペクトルの関数としてフォトルミネセンスを示す。
【０１０６】
【図１１】図１１は、主波長が緑色光の範囲にある単色放射線の波長スペクトルの関数としてフォトルミネセンスを示す。
【０１０７】
【図１２】図１２は、主波長が青色光の範囲にある単色放射線の波長スペクトルの関数としてフォトルミネセンスを示す。
【０１０８】
【図１３】図１３は、Ａｇの金属導電性層が１２．５ｎｍに等しい幾何学的厚さを有し、支持体が１．５の屈折率を有する、赤色光のために本発明による電極の光透過を改良するための層の屈折率及び幾何学的厚さの関数として透明支持体を有しかつ散乱層なしの基板を含む有機発光デバイスの輝度の進展を示す。
【０１０９】
【図１４】図１４は、Ａｇの金属導電性層が１２．５ｎｍに等しい幾何学的厚さを有し、支持体が１．５の屈折率を有する、緑色光のために本発明による電極の光透過を改良するための層の屈折率及び幾何学的厚さの関数として透明支持体を有しかつ散乱層なしの基板を含む有機発光デバイスの輝度の進展を示す。
【０１１０】
【図１５】図１５は、Ａｇの金属導電性層が１２．５ｎｍに等しい幾何学的厚さを有し、支持体が１．５の屈折率を有する、青色光のために本発明による電極の光透過を改良するための層の屈折率及び幾何学的厚さの関数として透明支持体を有しかつ散乱層なしの基板を含む有機発光デバイスの輝度の進展を示す。
【０１１１】
【図１６】図１６は、Ａｇの金属導電性層が１２．５ｎｍに等しい幾何学的厚さを有し、支持体が２．０の屈折率を有する、赤色光のために本発明による電極の光透過を改良するための層の屈折率及び幾何学的厚さの関数として透明支持体を有しかつ散乱層なしの基板を含む有機発光デバイスの輝度の進展を示す。
【０１１２】
【図１７】図１７は、Ａｇの金属導電性層が１２．５ｎｍに等しい幾何学的厚さを有し、支持体が２．０の屈折率を有する、緑色光のために本発明による電極の光透過を改良するための層の屈折率及び幾何学的厚さの関数として透明支持体を有しかつ散乱層なしの基板を含む有機発光デバイスの輝度の進展を示す。
【０１１３】
【図１８】図１８は、Ａｇの金属導電性層が１２．５ｎｍに等しい幾何学的厚さを有し、支持体が２．０の屈折率を有する、青色光のための本発明による電極の光透過を改良するための層の屈折率及び幾何学的厚さの関数として透明支持体を有しかつ散乱層なしの基板を含む有機発光デバイスの輝度の進展を示す。
【０１１４】
【図１９】図１９は、光透過を改良するための被覆の幾何学的厚さとＡｇの金属導電性層の幾何学的厚さの関数として５５０ｎｍに等しい波長で１．５に等しい屈折率を有する透明支持体を有しかつ散乱層なしの基板のヨーロッパ標準規格ＥＮ４１０に従って２°でＤ６５で表示されたシミュレートされた反射の進展を示し、そこでは導電性層の上に基板はまた、３．０ｎｍに等しい幾何学的厚さを有するＴｉＯｘの犠牲層及び１４．７ｎｍに等しい幾何学的厚さを有するＺｎｘＳｎｙＯｚ（式中、ｘ＋ｙ≧３及びｚ≦６）の挿入層を含み、挿入層は５５０ｎｍの波長で１．７に等しい屈折率を有する有機媒体で被覆されている。
【０１１５】
【図２０】図２０は、緑色光のための電極の第一有機層及び挿入層の幾何学的厚さ（Ｅｉｎ）の関数として１２．５ｎｍの幾何学的厚さを有する金属導電性層及び５５０ｎｍの波長で１．５の屈折率を有する透明支持体を有しかつ散乱層なしの基板を組み込む有機発光デバイスの輝度の進展を示す。
【０１１６】
【図２１】図２１は、発光輝度及び角度依存発光色を測定するための測定装置を示す。
【発明を実施するための形態】
【０１１７】
図１は、本発明による半透明導電性基板を形成する積重ね構造の一例を示す。半透明導電性基板は、透明支持体（１０）から出発して以下の構造を有する：
−  透明支持体（１０）の上に形成されかつガラスを含む散乱層（１１）、但し前記ガラスは、透過される光の少なくとも一つの波長に対して第一屈折率を有するベース材料（１１０）、及びベース材料（１１０）に分散されかつベース材料の第一屈折率とは異なる第二屈折率を有する複数の散乱材料（１１１）を含む；
−  以下のものによって構成される電極（１２）：
−  光透過を改良するための層（１２０１）を含む光透過を改良するための被覆（１２０）；
−  金属導電性層（１２２）。
【０１１８】
図２は、本発明による半透明導電性基板の代替例を示す。これは、電極（１２）を構成する図１に既に存在する層に加えて、挿入層（１２３）及び表面電気特性を均一化するための層（１２４）を含む。半透明導電性基板は、支持体（１０）から出発して以下の構造を有する：
−  透明支持体（１０）の上に形成されかつガラスを含む散乱層（１１）、但し前記ガラスは、透過される光の少なくとも一つの波長に対して第一屈折率を有するベース材料（１１０）、及びベース材料（１１０）に分散されかつベース材料の第一屈折率とは異なる第二屈折率を有する複数の散乱材料（１１１）を含む；
−  以下のものによって構成される電極（１２）：
−  光透過を改良するための層（１２０１）を含む光透過を改良するための被覆（１２０）；
−  金属導電性層（１２２）；
−  挿入被覆（１２３）；
−  均一化被覆（１２４）。
【０１１９】
図３は、本発明による別の半透明導電性基板を示す。これは、電極（１２）を構成する図２に既に存在する層に加えて、光透過を改良するための被覆（１２０）に属する追加のバリヤー層（１２００）及び追加の結晶層（１２０２）、二つの犠牲層（１２１ａ，１２１ｂ）を含む。さらに、本発明による半透明導電性基板は、支持体（１０）と散乱層（１１）の間に位置されるバリヤー層（９ｂ）、及び透明支持体（１０）の第二面上の機能性被覆（９ａ）を含む。半透明導電性基板は、支持体（１０）の第二面から出発して以下の構造を有する：
−  機能性被覆（９ａ）；
−  透明支持体（１０）；
−  支持体上のバリヤー層（９ｂ）；
−  透明支持体（１０）の上に形成されかつガラスを含む散乱層（１１）、但し前記ガラスは、透過される光の少なくとも一つの波長に対して第一屈折率を有するベース材料（１１０）、及びベース材料（１１０）に分散されかつベース材料の第一屈折率とは異なる第二屈折率を有する複数の散乱材料（１１１）を含む；
−  以下のものによって構成される電極（１２）：
−  以下のものを含む光透過を改良するための被覆（１２０）；
○  バリヤー層（１２００）；
○  光透過を改良するための層（１２０１）；
○  結晶層（１２０２）
−  犠牲層（１２１ａ）；
−  金属導電性層（１２２）；
−  犠牲層（１２１ｂ）；
−  挿入層（１２３）；
−  均一化層（１２４）。
【０１２０】
図４は、本発明による半透明基板の別の例を示す。基板は、支持体（１０）から出発して以下の構造を有する。
−  透明支持体（１０）の上に形成されかつガラスを含む散乱層（１１）、但し前記ガラスは、透過される光の少なくとも一つの波長に対して第一屈折率を有するベース材料（１１０）、及びベース材料（１１０）に分散されかつベース材料の第一屈折率とは異なる第二屈折率を有する複数の散乱材料（１１１）を含む；
−  以下のものによって構成される電極（１２）：
−  以下のものを含む光透過を改良するための被覆（１２０）；
○  光透過を改良するための層（１２０１）；
○  結晶層（１２０２）；
−  犠牲層（１２１ａ）；
−  金属導電性層（１２２）；
−  犠牲層（１２１ｂ）；
−  挿入層（１２３）；
−  均一化層（１２４）。
【０１２１】
図５，６，７，８及び９は、５５０ｎｍに等しい波長で１．４，１．５，１．６，１．８及び２．０に等しい屈折率をそれぞれ有する支持体を含み、かつＡｇの金属導電性層の幾何学的厚さと５５０ｎｍの波長で２．３の屈折率（ｎＤ１）を有する光透過を改良するための被覆の幾何学的厚さ（Ｄ１）の関数として準白色光を放出する有機発光デバイスの輝度の進展を示す。有機発光デバイスの構造は以下の積重ね構造を含む：
−  １００．０ｎｍに等しい幾何学的厚さを有する支持体（１０）；
−  電極（１２）：
○  光透過を改良するための被覆（１２０）；
○  Ａｇから作られた金属導電性層（１２２）；
−  有機発光デバイスの有機部分は、それが以下の構造を有するようなものである：
○  ２５．０ｎｍに等しい幾何学的厚さを有する正孔輸送層ＨＴＬ；
○  １０．０ｎｍに等しい幾何学的厚さを有する電子ブロッキング層ＥＢＬ；
○  光源Ａに対応する白色光のガウススペクトルを放出しかつ１６．０ｎｍに等しい幾何学的厚さを有する放出層；
○  １０．０ｎｍに等しい幾何学的厚さを有する正孔ブロッキング層ＨＢＬ；
○  ４３．０ｎｍに等しい幾何学的厚さを有する電子輸送層ＥＴＬ；
○  １００．０ｎｍに等しい厚さを有するＡｌから作られた対電極。
【０１２２】
驚くべきことに、これらの計算は、光透過を改良するための特性を有する被覆（１２０）の光学的厚さＴＤ１と金属導電性層（１２２）の幾何学的厚さＴＭＥが以下の方程式によって関係づけられるような散乱層のない基板に対して最大輝度が得られることを示す：
2013539158.tif 000009
式中、ＴＭＥ＿ｏ，Ｂ及びＴＤ１＿ｏは定数であり、ＴＭＥ＿ｏは１０．０〜２５．０ｎｍの範囲の値を有し、Ｂは１０．０〜１６．５ｎｍの範囲の値を有し、ＴＤ１＿ｏは２３．９＊ｎＤ１〜２８．３＊ｎＤ１ｎｍの範囲の値を有し、ｎＤ１は５５０ｎｍの波長における光透過を改良するための被覆の屈折率を表わし、ｎｓｕｐｐｏｒｔは５５０ｎｍの波長における支持体の屈折率を表わす。輝度はＦｌｕｘｉｍからのプログラムＳＥＴＦＯＳ，ｖｅｒｓｉｏｎ  ３（Ｓｅｍｉｃｏｎｄｕｃｔｉｖｅ  Ｅｍｉｓｓｉｖｅ  Ｔｈｉｎ  Ｆｉｌｍ  Ｏｐｔｉｃｓ  Ｓｉｍｕｌａｔｏｒ）を使用して計算された。この輝度は任意単位として表示される。太い線の形で表われる正弦曲線は、方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３によって選択される領域において極値を示す。本発明は、驚くべきことに、選択される領域が準白色光を放出する有機発光デバイスに対してだけでなく、放出されたいかなるタイプの色（例えば赤、緑、青色）に対しても有効であることを見出した。さらに、本発明者は、驚くべきことに、散乱層のない基板に対して方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３  によって選択される領域がまた、支持体と電極の間に位置される散乱層を含む本発明による半透明導電性基板のために使用されることができることを見出した。
【０１２３】
本発明者は、同じ構造の散乱層（１１）なしの基板では、高い屈折率を有する支持体（１０）の使用がＯＬＥＤによって放出される光の量を増加できることを見出した。高い屈折率は、少なくとも１．４に等しい、好ましくは少なくとも１．５に等しい、より好ましくは少なくとも１．６に等しい、最も好ましくは少なくとも１．７に等しい屈折率であるものとして理解される。実際、図５及び９の比較が示すように、同じ構造の散乱層（１１）なしの基板では、２．０に等しい屈折率を有する支持体が１．４に等しい屈折率を有する支持体の代わりに使用される（支持体の屈折率は５５０ｎｍの波長での屈折率である）ときにＯＬＥＤの輝度の１８０％のオーダの増加が観察される。同じ展開が本発明による半透明導電性基板に対しても観察される。
【０１２４】
図１０〜１９、特に図１３〜１９は、１２．５ｎｍに等しい幾何学的厚さを有するＡｇの導電性層に対応する散乱層のない基板の例に関する。これらの図では、散乱層のない基板は、赤、緑又は青色を放出するＯＬＥＤ中に組み込まれる。有機発光デバイスの構造は以下の積重ね構造を含む：
−  １００．０ｎｍに等しい幾何学的厚さを有する支持体（１０）；
−  電極（１２）；
○  光透過を改良するための被覆（１２０）；
○  Ａｇから作られた金属導電性層（１２２）；
−  有機発光デバイスの有機部分は、それが以下の構造を有するようなものである：
○  ２５．０ｎｍに等しい幾何学的厚さを有する正孔輸送層ＨＴＬ；
○  １０．０ｎｍに等しい幾何学的厚さを有する電子ブロッキング層ＥＢＬ；
○  １６．０ｎｍに等しい幾何学的厚さを有する、赤、緑又は青色光のスペクトルの放出を起こす放出層、但しそれらの色座標（ｘ，ｙ）はＣＩＥ１９３１測色図において（０．６３，０．３６），（０．２４，０．６８）又は（０．１３，０．３１）にそれぞれ等しく、それによればデバイスは赤、緑又は青色光の放出のために与えられる；
○  １０．０ｎｍに等しい幾何学的厚さを有する正孔ブロッキング層ＨＢＬ；
○  ４３．０ｎｍに等しい幾何学的厚さを有する電子輸送層ＥＴＬ；
○  １００．０ｎｍに等しい厚さを有するＡｌから作られた対電極。
【０１２５】
図１０，１１及び１２はそれぞれ、主波長が赤、緑又は青色光範囲にある、単色放射線の波長スペクトルの関数としてフォトルミネセンスの進展を示す。主波長は、フォトルミネセンスがその最大にある波長を意味するものとして理解される。用語「単色」は、この光が単色そのものでなくても単一色が目によって知覚されることを意味するものとして理解される。フォトルミネセンスは、最大フォトルミネセンスの値によって分割される波長のフォトルミネセンスの値の間の関係の形で表示される。それゆえ、フォトルミネセンスは０と１の間の範囲の単位のない数字である。これらの数字は、ＯＬＥＤによって放出される光が単一の波長に簡単に限定されることができないことを示す。図１０は、６１６ｎｍに等しい波長で、フォトルミネセンスが主波長が赤色範囲にある単色放射線の場合に最大にあることを示す。図１１は、５１２ｎｍに等しい波長で、フォトルミネセンスが主波長が緑色範囲にある単色放射線の場合に最大にあることを示す。図１２は、４５３ｎｍに等しい波長で、フォトルミネセンスが主波長が青色範囲にある単色放射線の場合に最大にあることを示す。
【０１２６】
図１３，１４及び１５は、赤、緑及び青色光のそれぞれに対して、そして５５０ｎｍの波長で１．５の屈折率を有する支持体に対して散乱層のない基板の光透過を改良するための被覆（１２０）の屈折率（ｎＤ１）及び幾何学的厚さ（Ｄ１）の関数として有機発光デバイスの輝度の進展を示し、そこではＡｇの金属導電性層の幾何学的厚さは１２．５ｎｍに等しい。この計算は、単一波長に限定された光放射を考慮することによってではなく、図１０，１１及び１２に示されているように波長の実際のスペクトルを考慮することによって行なわれた。驚くべきことに、これらの計算は、光透過を改良するための特性を有する被覆（１２０）の光学的厚さＴＤ１と金属導電性層（１２２）の幾何学的厚さＴＭＥが以下の方程式によって関係づけられているようなものである散乱層のない半透明導電性基板に対して最大輝度が得られることを示す：
2013539158.tif 000010
式中、ＴＭＥ＿ｏ，Ｂ及びＴＤ１＿ｏは定数であり、ＴＭＥ＿ｏは１０．０〜２５．０ｎｍの範囲の値を有し、Ｂは１０．０〜１６．５ｎｍの範囲の値を有し、ＴＤ１＿ｏは２３．９＊ｎＤ１〜２８．３＊ｎＤ１ｎｍの範囲の値を有し、ｎＤ１は５５０ｎｍの波長における光透過を改良するための被覆の屈折率を表わし、ｎｓｕｐｐｏｒｔは５５０ｎｍの波長における支持体の屈折率を表わす。輝度はＦｌｕｘｉｍからのプログラムＳＥＴＦＯＳ，ｖｅｒｓｉｏｎ  ３（Ｓｅｍｉｃｏｎｄｕｃｔｉｖｅ  Ｅｍｉｓｓｉｖｅ  Ｔｈｉｎ  Ｆｉｌｍ  Ｏｐｔｉｃｓ  Ｓｉｍｕｌａｔｏｒ）を使用して計算された。
【０１２７】
上で述べた特定のケースに対して、散乱層のない基板が５５０ｎｍの波長で１．５に等しい屈折率を有する支持体と１２．５ｎｍに等しい幾何学的厚さを有するＡｇの導電性層を持つ場合、赤、緑及び青色光のそれぞれを放出するＯＬＥＤに対して得られた図１３，１４，１５に基づくと、特に光透過を改良するための被覆の幾何学的厚さが少なくとも５０．０ｎｍに等しく、好ましくは少なくとも６０．０ｎｍに等しく、より好ましくは少なくとも７０．０ｎｍに等しく、多くとも１１０．０ｎｍに等しく、好ましくは多くとも１００．０ｎｍに等しく、より好ましくは多くとも９０．０ｎｍに等しく、最も好ましくは多くとも８０．０ｎｍに等しいときに高い輝度が得られることは明らかである。さらに、５５０ｎｍの波長で２．３の屈折率を有する光透過を改良するための被覆の幾何学的厚さ、及びＡｇから作られた金属導電層の幾何学的厚さの関数として５５０ｎｍに等しい波長で１．５の屈折率を有する支持体を持ちかつ準白色光を放出する有機発光デバイスの輝度の進展を記載する図６に基づくと、１２．５ｎｍのＡｇの金属導電性層の厚さを有する基板に対して、光透過を改良するための被覆の最適な幾何学的厚さが５０．０ｎｍ〜１３０．０ｎｍの範囲になければならないことは明らかである。同じ観察は、本発明による半透明導電性基板でなされる。
【０１２８】
図１６，１７及び１８は、赤、緑及び青色光のそれぞれに対して、そして５５０ｎｍの波長で２．０の屈折率を有する支持体に対して散乱層のない基板の光透過を改良するための被覆（１２０）の屈折率（ｎＤ１）及び幾何学的厚さ（Ｄ１）の関数として有機発光デバイスの輝度の進展を示し、そこではＡｇの金属導電性層の幾何学的厚さは１２．５ｎｍに等しい。この計算は、単一波長に限定された光放射を考慮することによってではなく、図１０，１１及び１２に示されているように波長の実際のスペクトルを考慮することによって行なわれた。驚くべきことに、これらの計算は、光透過を改良するための特性を有する被覆（１２０）の光学的厚さＴＤ１と金属導電性層（１２２）の幾何学的厚さＴＭＥが以下の方程式によって関係づけられているようなものである散乱層のない半透明導電性基板に対して最大輝度が得られることを示す：
2013539158.tif 000011
式中、ＴＭＥ＿ｏ，Ｂ及びＴＤ１＿ｏは定数であり、ＴＭＥ＿ｏは１０．０〜２５．０ｎｍの範囲の値を有し、Ｂは１０．０〜１６．５ｎｍの範囲の値を有し、ＴＤ１＿ｏは２３．９＊ｎＤ１〜２８．３＊ｎＤ１ｎｍの範囲の値を有し、ｎＤ１は５５０ｎｍの波長における光透過を改良するための被覆の屈折率を表わし、ｎｓｕｐｐｏｒｔは５５０ｎｍの波長における支持体の屈折率を表わす。輝度はＦｌｕｘｉｍからのプログラムＳＥＴＦＯＳ，ｖｅｒｓｉｏｎ  ３（Ｓｅｍｉｃｏｎｄｕｃｔｉｖｅ  Ｅｍｉｓｓｉｖｅ  Ｔｈｉｎ  Ｆｉｌｍ  Ｏｐｔｉｃｓ  Ｓｉｍｕｌａｔｏｒ）を使用して計算された。
【０１２９】
上で述べた特定のケースに対して、赤、緑及び青色光をそれぞれ放出するＯＬＥＤに対して得られた図１６，１７，１８に基づくと、特に光透過を改良するための被覆の幾何学的厚さが少なくとも４０．０ｎｍに等しく、好ましくは少なくとも５０．０ｎｍに等しく、より好ましくは少なくとも６０．０ｎｍに等しく、多くとも１１０．０ｎｍに等しく、好ましくは多くとも１００．０ｎｍに等しく、より好ましくは多くとも９０．０ｎｍに等しいときに高い輝度が得られることは明らかである。それゆえ、光透過を改良するための被覆の幾何学的厚さは、前述の値の二つの範囲内、好ましくは４０．０ｎｍ〜１１０．０ｎｍ、より好ましくは５０．０ｎｍ〜１００．０ｎｍ、最も好ましくは６０．０ｎｍ〜９０．０ｎｍの範囲内であることが有利である。さらに、５５０ｎｍの波長で２．３の屈折率を有する光透過を改良するための被覆の幾何学的厚さとＡｇから作られた金属導電性層の幾何学的厚さの関数として５５０ｎｍに等しい波長で２．０の屈折率を有する支持体を持ちかつ準白色光を放出する有機発光デバイスの輝度の進展を記載する図９に基づくと、１２．５ｎｍのＡｇの金属導電性層の厚さを有する基板に対して、光透過を改良するための被覆の最適な幾何学的厚さが少なくとも３．０ｎｍより大きくかつ多くとも２００．０ｎｍに等しくなければならないことは明らかである。同じ観察は、本発明による半透明導電性基板でなされる。
【０１３０】
図１３〜１８は全て、支持体の固定された屈折率の場合の同じ基板構造では、光透過を改良するための被覆（１１０）の屈折率が支持体（１０）の屈折率より高いとき、特にｎＤ１＞１．２＊ｎｓｕｐｐｏｒｔであるとき、さらにｎＤ１＞１．３＊ｎｓｕｐｐｏｒｔのとき、さらにｎＤ１＞１．５＊ｎｓｕｐｐｏｒｔのときにより有意な輝度が得られることを示す。被覆を形成する材料の屈折率（ｎＤ１）は５５０ｎｍの波長で１．５〜２．４の範囲、好ましくは２．０〜２．４の範囲、より好ましくは２．１〜２．４の範囲の値を有する。同じ観察は、本発明による半透明導電性基板でなされる。
【０１３１】
驚くべきことに、本発明者は、最大輝度、換言すれば高い放射レベルを得るための改良被覆の最適厚さが図１３〜１８に示すように単色放射線（青、緑又は赤色光）の波長スペクトルにほとんど依存しないことを見出した。特に驚くべきことに、この最適値は改良被覆（１２０）の幾何学的厚さの同じ範囲にある。例えば、２．０〜２．３の範囲の屈折率を有する材料の場合において、異なる波長で最適放出を可能にする改良被覆の幾何学的厚さは４５．０〜９５．０ｎｍの範囲の値を有する。この範囲は７０．０ｎｍの幾何学的厚さ値を中心とする。さらに、赤色光に対しては図８と１１の比較、緑色光に対しては図９と１２の比較、及び青色光に対しては図１０と１３の比較は、支持体の屈折率が改良被覆の最適な厚さの範囲にほとんど影響しないことを示す。同じ観察は、本発明による半透明導電性基板でなされる。
【０１３２】
本発明者は、高放出レベルを与えることに加えて、光透過を改良するための特性を有する被覆（１２０）の光学的厚さＴＤ１と金属導電性層（１２２）の幾何学的厚さＴＭＥが以下の方程式によって関係づけられるようなものである電極及び透明支持体を含む基板の使用が、図５〜９に示すように赤、青及び緑色光の源が同時に使用されるときに準白色光を与えることができることを見出した：ＴＭＥ＝ＴＭＥ＿０＋［Ｂ＊ｓｉｎ（Π＊ＴＤ１／ＴＤ１＿０）］／（ｎｓｕｐｐｏｒｔ）３。
特に、図１３〜１５に示すように、上記方程式に従う電極及び透明支持体を含む基板が１２．５ｎｍに等しい幾何学的厚さを有するＡｇの導電性層を有しかつ５５０ｎｍの波長で１．５に等しい屈折率を有する支持体によって形成されるようなものであるとき、本発明者は、２．０〜２．３の値の範囲内の屈折率を有するあらゆる材料に対して、４５〜９５ｎｍの範囲の値を有する改良被覆（１２０）の最適な幾何学的厚さが準白色光を得ることを可能にすることを決定することができた。準白色光は６０．０〜８０．０ｎｍ、より好ましくは６５．０〜７５．０ｎｍの範囲の幾何学的厚さで得られることが好ましい。従って、赤色光源に対する色座標（０．６３，０．３６）、緑色光源に対する色座標（０．２６，０．６８）及び青色光源に対する色座標（０．１３，０．３１）のスペクトルを放出する三つの光源の同時使用は、７０．０ｎｍの幾何学的厚さ及び２．３の屈折率を有する光透過を改良する被覆に対して準白色光を得ることを可能にする。同じ観察は、本発明による半透明導電性基板でなされる。
【０１３３】
図５〜７に基づくと、本発明者は、驚くべきことに、二つの特定の領域が有機発光デバイス中に組み込むために意図される方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３のような電極及び透明支持体を含む基板の構造において選択されることができることを見出した。
【０１３４】
選択の第一領域は基板に関し、そこでは支持体は５５０ｎｍの波長で１．５に等しい屈折率を有し、金属導電性層の幾何学的厚さは少なくとも６．０ｎｍに等しく、好ましくは少なくとも８．０ｎｍに等しく、より好ましくは少なくとも１０．０ｎｍに等しく、多くとも２２．０ｎｍに等しく、好ましくは多くとも２０．０ｎｍに等しく、より好ましくは多くとも１８．０ｎｍに等しく、金属導電性層の幾何学的厚さは、有利には前述の値の二つの範囲内であり、好ましくは６．０ｎｍから２２．０ｎｍまで、より好ましくは８．０ｎｍから１８．０ｎｍまで、最も好ましくは１０．０ｎｍから１８．０ｎｍの範囲内であり、光透過を改良するための被覆の幾何学的厚さは少なくとも５０．０ｎｍに等しく、好ましくは少なくとも６０．０ｎｍに等しく、多くとも１３０．０ｎｍに等しく、好ましくは多くとも１１０．０ｎｍに等しく、より好ましくは多くとも９０．０ｎｍに等しく、光透過を改良するための被覆の幾何学的厚さは、有利には前述の値の二つの範囲内にあり、好ましくは５０．０ｎｍから１１０．０ｎｍまで、より好ましくは６０．０ｎｍから９０．０ｎｍまでの範囲内である。この構造は、低コストのソーダライム石英ガラス支持体を使用し、光透過を改良するための被覆の大きい厚さと組み合わせた微細な金属導電性層（例えばＡｇの層）を使用するという三重の利点を持ち、かかる厚さは、ソーダライム石英ガラス支持体から来るアルカリ性物質の移行による可能な汚染に対して金属導電性層の良好な保護を可能にする。
【０１３５】
選択の第二領域は、１．４〜１．６の範囲の屈折率を有する支持体を持つ基板に関し、そこでは金属導電性層の幾何学的厚さは少なくとも１６．０ｎｍに等しく、好ましくは少なくとも１８．０ｎｍに等しく、より好ましくは少なくとも２０．０ｎｍに等しく、多くとも２９．０ｎｍに等しく、好ましくは多くとも２７．０ｎｍに等しく、より好ましくは多くとも２５．０ｎｍに等しく、金属導電性層の幾何学的厚さは、有利には前述の値の二つの範囲内にあり、好ましくは１６．０ｎｍから２９．０ｎｍまで、より好ましくは１８．０ｎｍから２７．０ｎｍまで、最も好ましくは２０．０ｎｍから２５．０ｎｍまでの範囲であり、光透過を改良するための被覆の幾何学的厚さは少なくとも２０．０ｎｍに等しく、多くとも４０．０ｎｍに等しい。この構造は、より厚い金属導電性層（例えば銀の層）を使用する利点を持ち、厚い金属導電性層の使用は良好な導電性を達成可能にする。
【０１３６】
本発明者は、驚くべきことに、同じ観察が本発明による半透明導電性基板でも見られることを見出した。
【０１３７】
図１９は、光透過を改良するための被覆の幾何学的厚さ及びＡｇの金属導電性層の幾何学的厚さの関数として５５０ｎｍに等しい波長で１．５に等しい屈折率を有する支持体を含む基板のヨーロッパ標準規格ＥＮ４１０による２°でのＤ６５で表示されるシミュレートされた反射の進展を示し、そこでは導電性層の上で、基板はまた、３．０ｎｍに等しい幾何学的厚さを有するＴｉＯｘの犠牲層及び１４．７ｎｍに等しい幾何学的厚さを有するＺｎｘＳｎｙＯｚ（式中、ｘ＋ｙ≧３及びｚ≦６）の挿入層を含み、挿入層は５５０ｎｍの波長で１．７に等しい屈折率を有する有機媒体で被覆される。太い線の形で表われる正弦曲線は、方程式ＴＭＥ＝ＴＭＥ＿ｏ＋［Ｂ＊ｓｉｎ（Π＊ＴＤ１／ＴＤ１＿ｏ）］／（ｎｓｕｐｐｏｒｔ）３によって選択される領域において極値を示す。
【０１３８】
図２０は、緑色光に対して電極の第一有機層（Ｅｏｒｇ）及び挿入層（Ｅｉｎ）の幾何学的厚さの関数として５５０ｎｍの波長で１．５の屈折率を有する支持体及び１２．５ｎｍの幾何学的厚さを有する金属導電性層を含む基板を組み込む有機発光デバイスの輝度の進展を示す。この計算は、単一波長に限定された光放射を考慮することによってではなく、図１１に示すように、波長の実際のスペクトルを考慮することによって行われた。輝度はまた、プログラムＳＥＴＦＯＳ，ｖｅｒｓｉｏｎ３を使用して計算された。この輝度は任意単位として表示される。本発明者は、驚くべきことに、輝度最大値によって特徴づけられる二つの領域が観察されることを見出した：
・  方程式Ｅｏｒｇ＝Ａ−Ｅｉｎに対応する第一領域（式中、Ａは５．０〜７５．０ｎｍ、好ましくは２０．０〜６０．０ｎｍ、より好ましくは３０．０〜４５．０ｎｍの範囲の値を有する定数である）
・  方程式Ｅｏｒｇ＝Ｃ−Ｅｉｎに対応する第二領域（式中、Ｃは５．０〜７５．０ｎｍ、好ましくは１０．０〜６０．０ｎｍ、より好ましくは３０．０〜４５．０ｎｍの範囲の値を有する定数である）
【０１３９】
本発明者は、方程式Ｅｏｒｇ＝Ａ−Ｅｉｎ又はＥｏｒｇ＝Ｃ−Ｅｉｎにより、驚くべきことに、使用される有機発光デバイスの第一有機層の幾何学的厚さが挿入層の光学的パラメータ（幾何学的厚さ及び屈折率）を最適化し、従って第一及び第二輝度最大値のそれぞれに対して高い点火電圧を避けることができる電気特性と適合しうる挿入層の厚さを保持しながら透過される光の量を最適化することを可能にすることを見出した。
【０１４０】
本発明による半透明導電性基板、それの実行のモード並びにそれを含有する有機発光デバイスは、以下の表Ｉ，ＩＩ，ＩＩＩ，ＩＶ，Ｖ及びＶＩに記載されかつ並べられた実際例に基づいて特徴付けられるだろう。これらの例は決して本発明を限定するものではない。
【０１４１】
性能が表Ｉ，ＩＩ，ＩＩＩ，ＩＶ，Ｖ及びＶＩで示される緑色単色放射線を放出する有機発光デバイスは、半透明導電性基板（１）から出発して以下の有機構造を有する：
・  Ｎ，Ｎ′−ビス（１−ナフチル）―Ｎ，Ｎ′−ジフェニル−１，１′−ビフェニル−４，４′−ジアミン（アルファ−ＮＰＤに略される）の層、
・  １，４，７−トリアザシクロノナン−Ｎ，Ｎ′，Ｎ′′−トリアセテート（ＴＣＴＡに略される）＋トリス［２−（２−ピリジニル）フェニル−Ｃ，Ｎ］イリジウム（Ｉｒ（ｐｐｙ）３に略される）の層、
・  ４，７−ジフェニル−１，１０−フェナントロリン（ＢＰｈｅｎに略される）の層、
・  ＬｉＦの層、
・  少なくとも一つの金属から構成される上部反射電極。
好ましい実施形態によれば、上部反射電極の金属は少なくともＡｇからなる。代替実施形態によれば、上部反射電極の金属は少なくともＡｌからなる。
【０１４２】
本例に使用される半透明導電性基板は以下のように製造される：
ガラス基板は、１．６０ｍｍの厚さを有するＡＧＣによって作られた透明ソーダライムガラスである。散乱層は以下のようにガラス支持体上に付着される：ガラスフリット材料は、ガラス組成が酸化物に基づくｍｏｌ％で、２２．７ｍｏｌ％のＰ２Ｏ５，１４．９ｍｏｌ％のＢｉ２Ｏ３，１５．７ｍｏｌ％のＮｂ２Ｏ５，２０．６ｍｏｌ％のＺｎＯ，１１．８ｍｏｌ％のＢ２Ｏ３，５．０ｍｏｌ％のＬｉ２Ｏ及び９．３ｍｏｌ％のＷＯ３になるように混合された。その後、調製されたフリット材料は電気炉で１０５０℃で９０分費やして溶解され、９５０℃で６０分間保持した後、ガラスフレークはロール鋳造によって得られた。このガラスのガラス転移温度は４７５℃であり、その変形点は５２５℃であり、熱膨張率は７２×１０−７（１／℃）である（５０〜３００℃の平均値）。測定は、熱分析装置（Ｂｒｕｋｅｒ社によって作られる、商品名：ＴＤ５０００ＳＡ）によって熱膨張法によって５℃／分でなされた。さらに、Ｆ−ライン（４８６．１３ｎｍ）における屈折率ｎＦは２．００であり、ｄ−ライン（５８７．５６ｎｍ）における屈折率ｎｄは１．９８であり、Ｃ−ライン（６５６．２７ｎｍ）における屈折率ｎＣは１．９７である。屈折率測定装置（Ｓｈｉｍａｄｚｕ  Ｄｅｖｉｃｅ  Ｃｏｒｐｏｒａｔｉｏｎによって作られる、商品名：ＫＰＲ-２０００）が使用される。
【０１４３】
ジルコニアから作られた遊星ミルで２時間、製造されたガラスフレークを粉砕した後、粉砕したガラスフレークを篩に通してガラスフリットを得た。このとき、ガラスフレークの粒子サイズ分布は、Ｄ５０が２．１５μｍであり、Ｄ１０が０．５０μｍであり、Ｄ９０が９．７２μｍであった。Ｄ５０＝２．１５μｍは、粒子の５０％が２．１５μｍより小さいか又はそれに等しい粒子サイズを有することを意味し、Ｄ１０＝０．５０μｍは、粒子の１０％が０．５０μｍより小さいか又はそれに等しい粒子サイズを有することを意味し、Ｄ９０＝９．７２μｍは、粒子の９０％が９．７２μｍより小さいか又はそれに等しい粒子サイズを有することを意味する。粒子サイズはＴＥＭ（透過電子顕微鏡）写真によって決定される。次に、得られたガラスフリット３５ｇは有機ビヒクルと混合され、それはテルピネオールとエチルセルロースによって溶解されてガラスペーストを得た。ガラスペーストは、直径が１０ｍｍである円でガラス支持体上に均一に印刷され、それは燃焼後厚さが１４μｍになることを生じた。この基板を１５０℃で３０分間乾燥した後、基板は室温に一度戻された。温度は、４５分かけて４５０℃まで上昇させた。次いで、基板は、燃焼されるために４５０℃で３０分間保持された。その後、温度は、１３分かけて５８０℃まで上昇させられ、５８０℃で３０分間保持され、３時間かけて室温まで戻された。それゆえ、散乱層はガラス支持体上に形成された。
【０１４４】
本発明による半透明導電性基板（１）の例の電極（１２）を形成する層は、１．６０ｍｍの厚さを有する透明ガラス支持体（１０）上への磁気スパッタリングによって付着された。
【０１４５】
層の各々に対する付着条件は以下の通りである：
・  ＴｉＯ２ベース層はＡｒ／Ｏ２雰囲気において０．５Ｐａの圧力でチタンターゲットを使用して付着される、
・  ＺｎｘＳｎｙＯｚベース層はＡｒ／Ｏ２雰囲気において０．５Ｐａの圧力でＺｎＳｎ合金ターゲットを使用して付着される、
・  Ａｇベース層はＡｒ雰囲気において０．５Ｐａの圧力でＡｇターゲットを使用して付着される、
・  Ｔｉベース層はＡｒ雰囲気において０．５Ｐａの圧力でＴｉターゲットを使用して付着され、続くＡｒ／Ｏ２プラズマによって部分的に酸化されることができる、
・  窒化Ｔｉに基づく表面電気特性を均一化するための層は８０／２０Ａｒ／Ｎ２雰囲気において０．５Ｐａの圧力でＴｉターゲットを使用して付着される。
ＩＴＯ電極と比較すると、付着条件はより低い温度を要求し、それは散乱層の支持体からのアルカリの移行の危険を低下する。
【実施例】
【０１４６】
表Ｉは、本発明に従わない半透明導電性基板（１）の例、並びにこれらの基板が組み入れられる有機発光デバイスによって得られた電気的及び光学的性能の測定の結果を有する四つの欄を示す。有機発光デバイスの一般的な構造は上で記載された（［０１４１］〜［０１４５］）。例Ｉ．１ＲはＩＴＯ電極である。例Ｉ．２Ｒは散乱層を有するＩＴＯである。例Ｉ．３Ｒは散乱層なしの半透明導電性基板であり、最適化されていない電極を有する。なぜならば改良被覆（１２０）の厚さが最適化されず、それゆえ以下の方程式に従う光学的厚さの範囲外にあるからである：ＴＭＥ＝ＴＭＥ＿ｏ＋［Ｂ＊ｓｉｎ（Π＊ＴＤ１／ＴＤ１＿ｏ）］／（ｎｓｕｐｐｏｒｔ）３。
例Ｉ．４Ｒは、散乱層のない半透明導電性基板であり、電極を含むものであり、そこでは改良被覆（１２０）の厚さは最適化され、それゆえ以下の方程式に従う光学的厚さの範囲内にある：ＴＭＥ＝ＴＭＥ＿ｏ＋［Ｂ＊ｓｉｎ（Π＊ＴＤ１／ＴＤ１＿ｏ）］／（ｎｓｕｐｐｏｒｔ）３。
例Ｉ．３Ｒ及びＩ．４Ｒでは、改良被覆（１２０）はバリヤー層（１２００）を有し、それは光透過を改良するための層（１２０１）と合併され、この層は結晶層（１２０２）によって被覆される。さらに、結晶層（１２０２）と挿入層（１２３）は同じ性質を有する。これらの層はＺｎｘＳｎｙＯｚ（式中、ｘ＋ｙ≧３及びｚ≦６）から作られ、ＺｎｘＳｎｙＯｚは好ましくは多くとも９５重量％の亜鉛を含む（亜鉛の重量百分率は、Ａｇの導電性層（１２２）を有する建築的低放射積重ね構造に基づいて層に存在する金属の全重量に対して表示される）。
【０１４７】
2013539158.tif 000012
支持体（１０）は、１．６０ｍｍに等しい幾何学的厚さを有する透明ガラスである。
【０１４８】
表ＩＩは、異なるタイプの電極を有する本発明による半透明導電性基板の例、並びにこれらの基板が組み入れられる有機発光デバイスの電気的及び光学的性能を有する二つの欄を示す。例ＩＩ．５は、散乱層を有し、最適化されていない電極を含む半透明導電性基板である。なぜならば改良被覆（１２０）の厚さが以下の方程式に従う光学的厚さの範囲外にあるからである：ＴＭＥ＝ＴＭＥ＿０＋［Ｂ＊ｓｉｎ（Π＊ＴＤ１／ＴＤ１＿０）］／（ｎｓｕｐｐｏｒｔ）３。
例ＩＩ．６は、ＯＬＥＤに対して最適化されている電極を有し、かつ散乱層を有する半透明導電性基板である。なぜならば改良被覆（１２０）の厚さが以下の方程式に従う光学的厚さの範囲内にあるからである：ＴＭＥ＝ＴＭＥ＿０＋［Ｂ＊ｓｉｎ（Π＊ＴＤ１／ＴＤ１＿０）］／（ｎｓｕｐｐｏｒｔ）３
例ＩＩ．５及びＩＩ．６では、改良被覆（１２０）は、結晶層（１２０２）によって覆われていないバリヤー層（１２００）を有する。さらに、結晶層（１２０２）と挿入層（１２３）は同じ性質を有する。これらの層はＺｎｘＳｎｙＯｚ（式中、ｘ＋ｙ≧３及びｚ≦６）から作られ、ＺｎｘＳｎｙＯｚは好ましくは多くとも９５重量％の亜鉛を含む（亜鉛の重量百分率は、層中に存在する金属の全重量に対して表示される）。
【０１４９】
2013539158.tif 000013
支持体（１０）は、１．６０ｍｍに等しい幾何学的厚さを有する透明ガラスである。
【０１５０】
例ＩＩ．５及びＩＩ．６と比較用の例Ｉ．１Ｒ，Ｉ．２Ｒ，Ｉ．３Ｒ及びＩ．４Ｒの比較は、光学的性能に関して本発明による半透明導電性基板によって与えられる利点を明らかに示す。
【０１５１】
外結合係数効率（ｏｕｔ−ｃｏｕｐｌｉｎｇ  ｃｏｅｆｆｉｃｉｅｎｔ  ｅｆｆｉｃｉｅｎｃｙ（ＯＣＥ））は、基準と比較して導き出されることができる光の量を規定する因子である。ＯＣＥは、例Ｉ．１Ｒに表わされる基準に対して計算される。ＯＣＥ値は以下のように決定される：
−  例Ｉ．１Ｒ，Ｉ．２Ｒ，Ｉ．３Ｒ，Ｉ．４Ｒ，ＩＩ．５及びＩＩ．６の基板を含む各ＯＬＥＤの輝度は角度θ＝０°で測定された。各試料に付与される電圧は、６ｍＡの電流強さを得るために要求されるものである。
−  ＯＣＥは、例Ｉ．１Ｒのために測定された輝度の値によって得られる輝度値を割ることによって得られた。
【０１５２】
光学的測定は、Ｈａｍａｍａｔｓｕ  Ｐｈｏｔｏｎｉｃｓ  Ｋ．Ｋ．によって製造される多チャンネルスペクトロスコープ（商品名：Ｃ１００２７）によって実施された。角度の規定のために、要素の法線方向と要素からスペクトロスコープまで延びる方向の間の角度は、測定角度θとして規定された（図２１）。
【０１５３】
驚くべきことに、本発明者は、多層化半透明導電性基板の構造における小さな変化がＯＣＥに対して有意な影響を持つことを見い出した。ＯＣＥに対するこの効果は、多層電極の第一層の屈折率が散乱層のそれに匹敵するという事実にかかわらず見い出される。例Ｉ．３ＲとＩＩ．５、また例Ｉ．４ＲとＩＩ．６の比較はＯＣＥに対する散乱層の影響を示す。例Ｉ．３Ｒ及びＩＩ．５に記載のような電極積重ね構造の場合には、散乱層の含有はＯＣＥの１０％の増加に導く。例Ｉ．４Ｒ及びＩＩ．６に記載のような電極積重ね構造の場合には、散乱層の含有はＯＣＥの５８％の増加に導く。
【０１５４】
本発明者は、驚くべきことに、例Ｉ．３Ｒ及びＩＩ．６の比較によって示すように、本発明による半透明導電性基板が使用されるときにＯＣＥの約９０％の増加が得られることを見い出した。さらに、得られたＯＣＥの比較は、ＯＣＥについて最適化された電極と散乱層の相乗効果を示す。もし効果が単に累積するなら、ＯＣＥの３０％の増加が得られるだろう：１０％は使用される散乱層のおかげであり、２０％は最適化された電極のおかげであるだろう。さらに、ＯＣＥの比較は、例ＩＩ．６によって放出される光の量がＯＬＥＤについての通常の基板を表わす例Ｉ．１Ｒ（ガラス上のＩＴＯ電極）によって放出される光の量より９０％大きいことを明らかに示す。
【０１５５】
2013539158.tif 000014
【０１５６】
光学的測定は、Ｈａｍａｍａｔｓｕ  Ｐｈｏｔｏｎｉｃｓ  Ｋ．Ｋ．によって製造される多チャンネルスペクトロスコープ（商品名：Ｃ１００２７）によって実施された。角度の規定のために、要素の法線方向と要素からスペクトロスコープまで延びる方向の間の角度は測定角度θとして規定された（図２１）。測定は、スペクトロスコープに対してＯＬＥＤを回転しながらなされ、それによって色を放出する光の角度依存性を測定する。
【０１５７】
値ｘ及びｙは以下のように測定される：
例Ｉ．１Ｒ，Ｉ．２Ｒ，Ｉ．３Ｒ，Ｉ．４Ｒ，ＩＩ．５及びＩＩ．６の基板を含む各ＯＬＥＤの輝度は、角度θ＝０°〜７０°の異なる角度で測定された。各試料上に付与される電圧は、６ｍＡの電流の強さを得るために要求されるものである。
【０１５８】
最後に、電気的見地から、本発明による半透明導電性基板に対して得られた抵抗値（約４Ω／□）は、従来のＩＴＯ基板で得られた抵抗値（約３５Ω／□）より低い。
【０１５９】
表ＩＩＩは、散乱層を含みかつ異なるタイプの電極（層の数、化学的性質及び層の厚さ）を有する本発明による半透明導電性基板の例、及びΩ／□で表わされる抵抗の測定結果を有する三つの欄で示す。有機発光デバイスの一般的な構造は上で記載された（［０１４１］〜［０１４５］）。例ＩＩＩ．１は、Ａｇの導電性層（１２２）、表面電気特性を均一化するための層（１２４）、改良被覆（１２０）（改良被覆（１２０）の厚さは最適化されていない、なぜならば改良被覆（１２０）の厚さは方程式：ＴＭＥ＝ＴＭＥ＿ｏ＋［Ｂ＊ｓｉｎ（Π＊ＴＤ１／ＴＤ１＿ｏ）］／（ｎｓｕｐｐｏｒｔ）３に従う光学的厚さの範囲外であるからである）を含む電極を有する半透明導電性基板である。この例では、改良被覆（１２０）はバリヤー層（１２００）を含み、それは改良層（１２０１）と合併され、この層は結晶層（１２０２）に覆われる。さらに、結晶（１２０２）及び挿入（１２３）層は同じ性質を有する。これらの層はＺｎｘＳｎｙＯｚ（式中、ｘ＋ｙ≧３及びｚ≦６）から作られ、ＺｎｘＳｎｙＯｚは多くとも９５重量％の亜鉛を含み、亜鉛の重量百分率は、層中に存在する金属の全重量に対して表示される。例ＩＩＩ．２及びＩＩＩ．３は、本発明に従う半透明導電性基板を示す。これらの例では、改良被覆（１２０）は、方程式：ＴＭＥ＝ＴＭＥ＿ｏ＋［Ｂ＊ｓｉｎ（Π＊ＴＤ１／ＴＤ１＿ｏ）］／（ｎｓｕｐｐｏｒｔ）３に従う光学的厚さを有し、バリヤー層（１２００）を有し、それは改良層（１２０１）と合併され、この層は結晶層（１１０２）によって覆われる。さらに、結晶（１２０２）及び挿入（１２４）層は同じ性質を有する。これらの層はＺｎｘＳｎｙＯｚ（式中、ｘ＋ｙ≧３及びｚ≦６）から作られ、ＺｎｘＳｎｙＯｚは多くとも９５重量％の亜鉛を含み、亜鉛の重量百分率は、層中に存在する金属の全重量に対して表示される。例ＩＩＩ．３は、結晶層（１１０２）の幾何学的厚さに対して最適化される電極を有する本発明による半透明導電性基板を示す。
【０１６０】
2013539158.tif 000015
支持体（１０）は、１．６０ｍｍに等しい幾何学的厚さを有する透明ガラスである。
【０１６１】
上記のように、本発明による半透明導電性基板は、少なくとも一つの追加の挿入層（１２３）を有する電極を持つ。この挿入層（１２３）の機能は、金属導電性層を透明にするようにできる光キャビティの一部を形成することである。実際、低放射多層被覆を最適化する当業者にとって、例えば、少なくとも１５．０ｎｍの幾何学的厚さを有する挿入層の使用が導電性層を透明にするために必要であることは知られている。他方、建築用途に適合しうる光学的透明性の値を得るために導電性条件は全く課されない。建築用途のために開発された層は光電子用途のために直接使用されることができない。なぜならばそれらは一般に誘電性化合物及び／又は劣った導電性の化合物を含有するからである。
【０１６２】
本発明者は、驚くべきことに、挿入層（１２３）の幾何学的厚さ（Ｅｉｎ）は、第一に、そのオーム厚さが最大１０１２オームに等しく、好ましくは最大１０４オームに等しく、オーム厚さが、挿入層を形成する材料の抵抗（・）とこの同じ層の幾何学的厚さ（ｌ）との比に等しく、第二に、挿入層（１２３）の幾何学的厚さが、有機発光デバイスの第一有機層の幾何学的厚さ（Ｅｏｒｇ）に関係づけられるようなものであることを決定した。用語「第一有機層」は、挿入層（１２３）と有機発光層の間に配置された全ての有機層を示す。従って、本発明者は、驚くべきことに、図２０に示されるように、輝度最大によって特徴づけられる二つの領域が観察されることを見い出した。
方程式：Ｅｏｒｇ＝Ａ−Ｅｉｎに対応する第一領域、但しＡは５．０〜７５．０ｎｍ、好ましくは２０．０〜６０．０ｎｍ、より好ましくは３０．０〜４５．０ｎｍの範囲の値を有する定数である。
方程式：Ｅｏｒｇ＝Ｃ−Ｅｉｎに対応する第二領域、但しＣは１５０．０〜２５０．０ｎｍ、好ましくは１６０．０〜２２５．０ｎｍ、より好ましくは７５．０〜２０５．０ｎｍの値を有する定数である。
【０１６３】
従って、本発明者は、方程式Ｅｏｒｇ＝Ａ−Ｅｉｎ又はＥｏｒｇ＝Ｃ−Ｅｉｎが有機発光デバイスの第一有機層の幾何学的厚さが挿入層の光学的パラメータ（幾何学的厚さ及び屈折率）を最適化し、それゆえ高い点火電圧を第一及び第二輝度最大のそれぞれに対して避けることを可能にする電気特性と適合しうる挿入層の厚さを保持しながら透過される光の量を最適化するために使用されることができることを見い出した。
【０１６４】
さらに、導電性層と有機発光デバイスの有機部分の間の接触のための誘電性の、即ち劣った導電性の層の使用は、有機発光デバイスを製造する当業者の習慣的に受け入れられている知識の対極を実行する。本発明者は、驚くべきことに、誘電性の、即ち劣った導電性の材料の使用が挿入層（１２３）の形成のために除外される必要がないことを見い出した。しかしながら、導電性材料が好ましい。実際、もし挿入層が高すぎるオーム厚さを有するなら、使用の電圧は表ＩＶに示されるようにかなり増加する。
【０１６５】
表ＩＶは、異なるタイプの電極（層の数、化学的性質及び層の厚さ）を有する本発明による半透明導電性基板の例、並びにこれらの基板が含まれる有機発光デバイスによって得られた電気的性能の測定の結果を有する二つの欄を示す。有機発光デバイスの一般的な構造は上で記載された（［０１４１］〜［０１４５］）。例ＩＶ．１は、Ａｇの導電性層（１２２）を有する構造に基づいて電極を含む半透明導電性基板であり、電極は最適化されていない。例ＩＶ．１の電極は均一化層（１２４）及び光透過を改良するための被覆（１２０）（その光学的特性は最適化されず、それゆえ方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３に従う厚さの範囲の外側にある）を有する。例ＩＶ．１では、改良被覆（１２０）はバリヤー層（１２００）を含み、それは改良層（１２０１）と合併され、この層は結晶層（１２０２）に覆われる。さらに、結晶（１２０２）及び挿入（１２３）層は同じ性質を有する。これらの層はＺｎｘＳｎｙＯｚ（式中、ｘ＋ｙ≧３及びｚ≦６）から作られ、ＺｎｘＳｎｙＯｚは多くとも９５重量％の亜鉛を含み、亜鉛の重量百分率は、層中に存在する金属の全重量に対して表示される。さらに、例ＩＶ．１はまた、最適化されていない幾何学的厚さを有する挿入層（１２３）を示す。例ＩＶ．２は最適化された電極を示し、改良被覆（１２０）は、方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３に従う光学的厚さを有し、改良被覆はバリヤー層（１２００）を有し、それは改良層（１２０１）と合併され、この層は結晶層（１２０２）によって覆われる。さらに、結晶（１２０２）及び挿入（１２４）層は同じ性質を有する。これらの層はＺｎｘＳｎｙＯｚ（式中、ｘ＋ｙ≧３及びｚ≦６）から作られ、ＺｎｘＳｎｙＯｚは多くとも９５重量％の亜鉛を含み、亜鉛の重量百分率は、層中に存在する金属の全重量に対して表示される。例ＩＶ．２の電気的特性が例ＩＶ．１に示されたものより明らかに高いことは明白である。
【０１６６】
2013539158.tif 000016
支持体（１０）は、１．６０ｍｍに等しい幾何学的厚さを有する透明ガラスである。
【０１６７】
最後に、表Ｖは、挿入層の一定の幾何学的厚さにより、使用の電圧を減少し、この層の抵抗性を減少することができることを示す。実際、表Ｖは、本発明に従うが、挿入層を形成する化学化合物の性質に対して互いに異なる、半透明導電性物質の例、並びにこれらの電極が含まれる有機発光デバイスによって得られた電気的及び光学的性能の測定の結果を有する三つの欄を示す。有機発光デバイスの一般的な構造は上で記載された（［０１４１］〜［０１４５］）。例Ｖ．１は、アルミニウムをドープされた酸化亜鉛（ＺｎＯ：Ａｌの抵抗：１０−４Ω＊ｃｍ）から作られた導電性層を含む挿入層を有する電極を持つ本発明による半透明導電性基板を示す。例Ｖ．２は、ＺｎｘＳｎｙＯｚ（式中、ｘ＋ｙ≧３及びｚ≦６）から作られた劣った導電性の層を含む挿入層を有する電極を持つ本発明による半透明導電性基板を示し、ＺｎｘＳｎｙＯｚは多くとも９５重量％の亜鉛を含むことが好ましく、亜鉛の重量百分率は、層中に存在する金属の全重量に対して表示される（ＺｎｘＳｎｙＯｚの抵抗：１０-２Ω＊ｃｍ）。例Ｖ．３は、二酸化チタンの誘電体層を含む挿入層を有する電極を持つ本発明による半透明導電性基板を示す。
【０１６８】
１００ｍＡの電流レベルを達成するために、付与される電圧が誘電体材料から作られた層の場合より導電性材料から作られた層を有する導電性挿入層の場合の方が低いことが明白である。
【０１６９】
2013539158.tif 000017
支持体（１０）は、１．６０ｍｍに等しい幾何学的厚さを有する透明ガラスである。
【０１７０】
表ＶＩは、準白色光を放出する有機発光デバイスを示す。表ＶＩに性能が示される準白色光を放出する有機発光デバイスの一般的な構造は、半透明導電性基板で開始して、以下の構造を有する：
−  ４ｍｏｌ％のＮＰＤ−２をドープされたＮ，Ｎ，Ｎ´，Ｎ´´−テトラキス（４−メトキシフェニル）−ベンジジン（ＭｅＯ−ＴＰＤに略す）の層、
−  Ｎ，Ｎ´−ジ（ナフタレン−１−イル）−Ｎ−Ｎ´−ジフェニル−ベンジジン（ＮＰＢに略す）の層、
−  イリジウム−ビス−（４，６−ジフルオロフェニル−ピリジナート−Ｎ，Ｃ２）−ピコリネート（ＦｉｒＰｉｃに略す）、トリス［２−（２−ピリジニル）フェニル−Ｃ，Ｎ］イリジウム（Ｉｒ（ｐｐｙ）３に略す）及びイリジウム（ＩＩＩ）ビス（２−メチルジベンゾ［ｆ，ｈ］キノキサリン）（アセチルアセトネート）（Ｉｒ５ＭＤＱに略す）２（ａｃａｃ）で部分的にドープされた２，２´，２´´（１，３，５−ベンゼントリイル）トリス（１−フェニル−１Ｈ−ベンズイミダゾール）（ＴＢＰｉに略す）から及び４，４´４´´−トリス（Ｎ−カルバゾルイル）−トリフェニルアミン（ＴＣＴＡに略す）から形成された放射層の積重ね構造、
−  ２，２´２´´（１，３，５−ベンゼントリイル）トリス−（１−フェニル−１Ｈ−ベンズイミダゾール）（ＴＢＰｉに略す）の層、
−  Ｃｓでドープされた４，７−ジフェニル−１，１０−フェナントロリンの層、
−  少なくとも一種の金属から構成された上部反射電極。
好ましい実施形態によれば、上部反射電極の金属は少なくともＡｇからなる。代替実施形態によれば、上部反射電極の金属は少なくともＡｌからなる。
【０１７１】
使用される化合物を示すために使用される頭字語は当業者に良く知られている。使用される有機層の構造は、Ｎａｔｕｒｅ，２００９，ｖｏｌ．４５９，２３４〜２３８頁においてＲｅｉｎｅｋｅらによって論文の「Ｍｅｔｈｏｄｓ  Ｓｕｍｍａｒｙ」の部分の２３７頁に記載されている。
【０１７２】
本発明による半透明導電性基板（１）の例の散乱層（１１）及び電極（１２）は、ここで上で記載された条件に従って付着された（［０１４２］〜［０１４５］）。例ＶＩ．１は、Ａｇの導電性層を有する積重ね構造に基づいた電極を含む半透明導電性基板である。例ＶＩ．１は、均一化層（１２４）を有するＯＬＥＤについて最適化されていない電極を含む本発明による半透明導電性基板であり、改良被覆（１２０）の厚さは、以下の方程式に従う厚さの範囲の外側にある：
2013539158.tif 000018
【０１７３】
例ＶＩ．１では、改良被覆（１２０）はバリヤー層（１２００）を含み、それは改良層（１２０１）と合併され、この層は結晶層（１２０２）によって覆われる。さらに、結晶（１２０２）及び挿入（１２３）層は同じ性質を有する。これらの層はＺｎｘＳｎｙＯｚ（式中、ｘ＋ｙ≧３及びｚ≦６）から作られ、ＺｎｘＳｎｙＯｚは多くとも９５重量％の亜鉛を含み、亜鉛の重量百分率は、層中に存在する金属の全重量に対して表示される。例ＶＩ．２及びＶＩ．３は、改良被覆（２）が方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３に従う光学的厚さを有する例を示し、これはバリヤー層（１２００）を有し、それは改良層（１２０１）と合併され、この層は結晶層（１２０２）によって覆われる。さらに、結晶（１２０２）及び挿入（１２４）層は同じ性質を有する。これらの層はＺｎｘＳｎｙＯｚ（式中、ｘ＋ｙ≧３及びｚ≦６）から作られ、ＺｎｘＳｎｙＯｚは多くとも９５重量％の亜鉛を含み、亜鉛の重量百分率は、層中に存在する金属の全重量に対して表示される。さらに、例ＶＩ．２は特に、微細な金属層を有し、かつ光透過特性を改良するための被覆のより有意な厚さを有する半透明導電性基板を示す。かかる厚さの改良被覆の利点は以下の通りである：
−  それは、一方では、支持体又は散乱層から来る汚染物質（例えば、アルカリ性物資）の移行による層のいかなる混入に対しても金属導電性層の良好な保護を可能にする。
−  他方で、それは金属導電性層の形成のために使用される貴金属を少なくすることができる。
【０１７４】
例ＶＩ．３は、低い抵抗を有する導電性層を得ることを可能にする厚い銀層を有する半透明導電性基板を示す。例ＶＩ．１，ＶＩ．２及びＶＩ．３による半透明導電性基板を含む準白色光を放出するデバイスのために得られた特性の比較は以下のことを示す：
−  本発明による基板を含むデバイスの使用寿命は例ＶＩ．１と比較すると長く、同一支持体（１０）からなり、その上に９０ｎｍに等しい幾何学的厚さを有するＩＴＯの電極を配置された半透明導電性基板（その使用寿命は１６２時間に達する）と比較しても長い（結果は表ＶＩには確立されていない）。
−  厚い導電性層を有する例ＶＩ．３の表面抵抗（Ω／□）は例ＶＩ．２及びＶＩ．１の表面抵抗（Ω／□）の少なくとも半分ほどであり、この特性は、例えば金属グリッドのようないかなる導電性補強も使用せずに大きい寸法のデバイスを形成する可能性を提供する。
【０１７５】
2013539158.tif 000019
支持体（１０）は、１．６０ｍｍに等しい幾何学的厚さを有する透明ガラスである。
【０１７６】
電気的性能のレベルは、２ｍＡ／ｃｍ２の電流を得るために付与される電圧（Ｖ）によって測定される。
【０１７７】
表ＶＩＩは、準白色光を放出する有機発光デバイスを示す。性能が表ＶＩＩに示される準白色光を放出する有機発光デバイスの一般的な構造は、半透明導電性基板から出発して以下の有機構造を有する：
−  Ｎ，Ｎ´−ビス（１−ナフチル）−Ｎ，Ｎ´−ジフェニル−１，１´−ビフェニル−４，４´−ジアミン（アルファ−ＮＰＤに略す）の層、
−  ＮＰＤ＋５，６，１１，１２−テトラフェニルナフタセン（ルブレンに略す）の層、
−  ２−メチル−９，１０−ジ（２−ナフチル）アントラセン（ＭＡＤＮに略す）＋ｐ−ビス−ｐ−Ｎ，Ｎ´−ジ−フェニル−アミノスチリルベンゼン（ＤＳＡに略す）の層、
−  トリス（８−ヒドロキシキノリン）アルミニウム（ＡｌＱ３に略す）の層、
−  ＬｉＦの層、
−  上部反射電極はまた、少なくとも一種の金属から構成される。
好ましい実施形態によれば、上部反射電極の金属は少なくともＡｇからなる。代替実施態様によれば、上部反射電極の金属は少なくともＡｌからなる。
【０１７８】
本発明による半透明導電性基板（１）の例の散乱層（１１）及び電極（１２）は上で記載した条件（［０１４２］〜［０１４５］）に従って付着され、前記散乱層は、例ＶＩＩ．２において、前の例に使用された組成と同じ組成を有するが、例ＶＩＩ．１及びＶＩＩ．３において、３μｍの直径を有するアルミナ粒子の１５ｖｏｌ％の追加量を含む。さらに、ＴｉＯＸ及びＺｎＯ：Ａｌに基づく層はそれぞれ、Ａｒ／Ｏ２雰囲気において０．５Ｐａの圧力でＴｉＯＸセラミックターゲットを使用して及びＡｒ／Ｏ２雰囲気においてＺｎＯ：Ａｌセラミックターゲットを使用して付着され、少ない割合のＯ２（０〜０．７％）が０．５Ｐａの圧力で導入される。例ＶＩＩ．１及びＶＩＩ．２は、Ａｇの導電性層を有する積重ね構造に基づいた電極を含む半透明導電性基板である。例ＶＩＩ．１及びＶＩＩ．２は、均一化層（１２４）を有するＯＬＥＤに対して最適化されていない電極を含む本発明による半透明導電性基板であり、そこでは改良被覆（１２０）の厚さは、以下の方程式に従う厚さ範囲の外側にある：
2013539158.tif 000020
【０１７９】
例ＶＩＩ．１では、改良被覆（１２０）はバリヤー層（１２００）を含み、それは改良層（１２０１）と合併され、この層は結晶層（１２０２）によって覆われる。さらに、結晶（１２０２）及び挿入（１２３）層は同じ性質の導電性層である。これらの層は、アルミニウムをドープされた酸化亜鉛から作られる（ＺｎＯ：Ａｌの抵抗：１０−４Ω／＊ｃｍ）。例ＶＩＩ．２では、改良被覆（１２０）はバリヤー層（１２００）、改良層（１２０１）及び結晶層（１２０２）を含み、それらは合併され、ＺｎｘＳｎｙＯｚ（式中、ｘ＋ｙ≧３及びｚ≦６）から作られ、ＺｎｘＳｎｙＯｚは好ましくは亜鉛の多くとも９５重量％を含み、亜鉛の重量百分率は、層中に存在する金属の全重量に対して表示される。例ＶＩ．３は、改良被覆（１２０）が方程式：ＴＭＥ＝ＴＭＥ＿０＋［Ｂ＊ｓｉｎ（Π＊ＴＤ１／ＴＤ１＿０）］／（ｎｓｕｐｐｏｒｔ）３に従う光学的厚さを有する例を示し、この改良被覆（１２０）は、バリヤー層（１２００）を有し、それは改良層（１２０１）と合併され、前記改良層（１２０１）は結晶層（１２０２）によって覆われる。さらに、結晶（１２０２）及び挿入（１２４）層は同じ性質を有する。これらの層は、アルミニウムをドープされた酸化亜鉛から作られる（ＺｎＯ：Ａｌの抵抗：１０−４Ω／＊ｃｍ）。犠牲層（１２１ｂ）はＴｉＯＸから作られ、前記ＴｉＯＸは完全に又は部分的に酸化された酸化チタンである。
【０１８０】
2013539158.tif 000021
（１）散乱層は、直径３μｍを有するアルミナ粒子の１５ｖｏｌ％の追加量を含む。
【０１８１】
外結合係数効率（ＯＣＥ）は、基準のものと比較して導き出すことができる光の量を規定する因子である。ＯＣＥは、例Ｉ．１Ｒで表わされる基準に対して計算される。ＯＣＥ値は以下のように決定される：
−  例Ｉ．１Ｒ，ＶＩＩ．１，ＶＩＩ．２及びＶＩＩ．３の基板を含む各ＯＬＥＤの輝度は角度θ＝０°で測定された。各試料に付与される電圧は、６ｍＡの電流の強さを得るために要求されるものである。
−  ＯＣＥは、例Ｉ．１Ｒに対して測定された輝度の値によって得られた輝度値を割ることによって得られた。
【０１８２】
光学的測定は、Ｈａｍａｍａｔｓｕ  Ｐｈｏｔｏｎｉｃｓ  Ｋ．Ｋ．によって製造される多チャンネルスペクトロスコープ（商品名：Ｃ１００２７）によって実施された。角度の規定のために、要素の法線方向と要素からスペクトロスコープまで延びる方向の間の角度は、測定角度θとして規定された（図２１）。
【図１】
2013539158.tif 000025
【図２】
2013539158.tif 000026
【図３】
2013539158.tif 000027
【図４】
2013539158.tif 000028
【図５】
2013539158.tif 000029
【図６】
2013539158.tif 000030
【図７】
2013539158.tif 000031
【図８】
2013539158.tif 000032
【図９】
2013539158.tif 000033
【図１０】
2013539158.tif 000034
【図１１】
2013539158.tif 000035
【図１２】
2013539158.tif 000036
【図１３】
2013539158.tif 000037
【図１４】
2013539158.tif 000038
【図１５】
2013539158.tif 000039
【図１６】
2013539158.tif 000040
【図１７】
2013539158.tif 000041
【図１８】
2013539158.tif 000042
【図１９】
2013539158.tif 000043
【図２０】
2013539158.tif 000044
【図２１】
2013539158.tif 000045
【国際調査報告】
2013539158.tif 000046
2013539158.tif 000047
2013539158.tif 000048